(57)【特許請求の範囲】
【請求項１】
光学フィルムであって、
異なる第１の相及び第２の相にそれぞれ分離された第１及び第２のポリマー材料を含む混合層であって、第１のゾーンから第２のゾーンまで延在し、かつ該第１及び第２のゾーンにおいて実質的に同じ組成及び厚さを有する混合層を含み、
前記第２のゾーンの前記光学フィルムの平均厚さｄ１’、及び前記混合層の平均厚さｄ２’に対する前記第１のゾーンの前記光学フィルムの平均厚さｄ１、及び前記混合層の平均厚さｄ２からのずれは、厚さｄ１又はｄ２の空間的分布における、１、２又は３の標準偏差であるパラメーターΔｄを超えない範囲であり、
前記第１の相及び第２の相の少なくとも一方が連続相であり、該連続相と関連する前記第１のポリマー材料及び／又は第２のポリマー材料が、前記第１のゾーンにおいて複屈折性であり、
前記第１のゾーンにおいて、前記混合層が第１のヘイズを有し、
前記第２のゾーンにおいて、前記混合層が、前記第１のヘイズと異なる第２のヘイズを有し、
前記第１のヘイズと前記第２のヘイズとの間の違いが、前記第１のゾーンと前記第２のゾーンとの間の、前記第１のポリマー材料または前記第２のポリマー材料の少なくとも一方の複屈折性の違いに実質的に起因し、
垂直入射非偏光可視光の下で、前記第１のヘイズと前記第２のヘイズとの間の差が、少なくとも１０％である、
光学フィルム。
【請求項２】
内部パターン化光学フィルムの製造方法であって、
異なる第１の相及び第２の相にそれぞれ分離された第１及び第２のポリマー材料を含む混合層を含むフィルムを提供する工程であって、前記混合層が前記フィルムの第１及び第２のゾーンの両方において第１のヘイズを有し、前記第１の相及び前記第２の相の少なくとも一方が連続相であり、前記連続相と関連する前記第１のポリマー材料及び／又は前記第２のポリマー材料が前記第１のゾーンにおいて複屈折性である、工程と、
垂直入射非偏光可視光の下で前記第２のゾーンが前記第１のヘイズと少なくとも１０％異なる第２のヘイズを呈するのに十分な量で前記第２のゾーンの前記フィルムを選択的に加熱する工程であって、前記選択的加熱は、前記フィルムの前記第２のゾーンの少なくとも一部に放射エネルギーを向けることを含み、前記選択的加熱は、前記混合層の外表面の実質的な改質なしに適用される、工程と、
を含む製造方法。
【請求項３】
請求項１に記載のフィルムを含む物品であって、ＩＤ資料、セキュリティ物品、ディスプレイ、バックライト、及び光電子装置からなる群から選択される、物品。
【発明の詳細な説明】
【技術分野】
【０００１】
本発明は一般的に、光学フィルム、及び関連するシステム及び方法に関する。
【背景技術】
【０００２】
拡散反射ポリマー光学フィルムは既知である。例えば、米国特許第５，８２５，５４３号（Ｏｕｄｅｒｋｉｒｋら）及び同第７，０５７，８１６号（Ａｌｌｅｎら）は、とりわけ、別のポリマー材料の連続複屈折マトリックス内に配置されたポリマー粒子の分散相を含んでなる光学フィルムいる。このフィルムは、典型的には１つ以上の方向に延伸することにより配向させる。得られたフィルムにおいて、所望の波長の電磁放射線の所望の程度の拡散反射及び全透過が得られるように、分散相粒子のサイズ及び形状、分散相の容積分率、フィルムの厚さ、並びに配向の大きさを選択する。特定の軸に沿った連続相ポリマーと分散相ポリマーとの間の屈折率の実質的な不整合は、この軸に沿って偏光された入射光が実質的に散乱され、相当量の反射率が生じるという効果を有する。対称的に、連続及び分散相ポリマーの屈折率が実質的に整合された軸に沿って偏光された入射光は、鏡面的に透過する、又は遥かに小さい散乱の程度で反射される。この効果は、拡散反射偏光子及び拡散反射ミラーの両方を含む種々の実施形態に関連して説明される。これらの実施形態に関し、屈折率の不整合は、散乱を促進するために依存する支配要因である。これと比較して、分散相の粒子の形状は、散乱に二次的影響を及ぼすだけであると言われている。
【０００３】
‘８１６号特許（Ａｌｌｅｎら）は、第１及び第２のポリマー材料が形態学的に共連続している実施形態も記載している。
【０００４】
‘５４３号特許（Ｏｕｄｅｒｋｉｒｋら）は、拡散反射ポリマーブレンド光学フィルムへの二色性染料の添加を記載している。二色性染料と特定のポリマー系の組み合わせは、光を様々な程度に偏光する能力を示す。二色性染料は、材料内で分子的に配向されると、特定の偏光の光を吸収することができる。二色比が大きいほど、光を偏光させる能力が高い。
【０００５】
米国特許第５，２１７，７９４号（Ｓｃｈｒｅｎｋら）は、別のポリマー材料の連続マトリックス内に配置された２つの軸に沿った波長と比べて大きいポリマー包含物から製造されている層状のポリマーフィルムを記載している。したがって、このボディーは、別のポリマー材料のマトリックス内に少なくとも１種のポリマー材料の不連続層を含み、これらポリマーの屈折率は異なる。得られる多層層状ポリマーボディーは、選択される層厚さに依存して、白色光を実質的に反射して銀のようなメタリックの外観を呈することができ、又は虹色の帯域を有することができる。
【０００６】
米国特許第６，０９６，２４７号（Ｕｌｓｈら）は、‘５４３特許（Ｏｕｄｅｒｋｉｒｋら）の中で開示されている種類の２種以上のポリマー材料のブレンドから構成されるフィルムを含む様々な種類の光学ポリマーフィルムのエンボス加工を論じている。Ｕｌｓｈらが使用する熱源は、バルクフィルムの光学特性に著しい変化を生じさせずにフィルム表面の軟化を引き起こすのに十分な速さで光学フィルムの表面を軟化させるといわれている。このように、Ｕｌｓｈらのエンボス加工された光学フィルムは、エンボス加工前の光学フィルムが呈するのと実質的に同じバルク相の反射率、透過率、吸収性、及び屈折特性を呈する。
【発明の概要】
【課題を解決するための手段】
【０００７】
本発明者らは本明細書において、とりわけ、拡散反射光学フィルムの内部にパターン形成する方法について説明するが、その方法は、圧力の選択的な適用を必要とせず、かつフィルムの選択的な薄化に頼らずにパターン形成を達成するものである。したがって、いくつかの場合において、本明細書において記載される内部パターン化は、フィルムに対するいかなる選択的な圧力の適用もなく及び／又はフィルムのいかなる顕著な薄化なくして達成され得る。むしろ、開示される方法の少なくともいくつかは、隣接する第１のゾーンでなく第２のゾーンにおいて、光学フィルムの混合層内の異なる第１の相及び第２の相に分離されたポリマー材料の少なくとも１種の複屈折性を選択的に低減することによって、パターン化を達成する。他の場合において、内部パターン化は実質的な厚さの変化によって達成され得、厚さの変化は、プロセス条件によってより厚いか、又はより薄いかのいずれかである。
【０００８】
代表的な拡散反射光学フィルムは、第１の相及び第２の相の少なくとも一方が連続相であり、連続相に関連する第１のポリマー材料及び／又は第２のポリマー材料が第１のゾーにおいて複屈折性である、混合層を利用する。
【０００９】
選択的な複屈折性の低減は、適切な量のエネルギーを第２のゾーンに慎重に供給し、該ゾーンの中の混合ポリマー材料のうちの少なくとも１種を、既存の光学的複屈折性を低減するか又は排除する材料内の緩和を生成するのに十分高い温度まで選択的に加熱することによって実行され得る。場合によっては、加熱中の昇温は、フィルム内の形態ブレンド構造の物理的一体性を維持するのに十分なだけ低くてもよく、及び／又は維持するのに十分なだけ短時間持続してもよい。そのような場合には、選択的熱処理によって複屈折性は低減したとしても、第２のゾーンのブレンド形態は実質的に変化しない。複屈折性の低減は部分的であってもよく又はこれは完全であってもよく、この場合、第１のゾーンの複屈折性である１つ以上のポリマー材料が第２のゾーンにおいて光学的に等方性にされる。代表的な実施形態において、選択的な加熱は、少なくとも部分的には光又は他の放射エネルギーのフィルムの第２のゾーンへの選択的供給によって達成される。光は、紫外線、可視若しくは赤外線波長、又はこれらの組み合わせを含み得る。供給される光の少なくともいくらかがフィルムによって吸収されて所望の加熱を提供し、吸収される光の量は、供給される光の強度、持続時間及び波長分布並びにフィルムの吸収特性の関数である。ブレンドフィルムを内部パターン化するためのこのような技術は、既知の高輝度光源及び電子的に処理可能な光線操作システムと適合し、したがって、画像特定的なエンボス加工プレート又はフォトマスクなどの専用ハードウェアを必要とすることなく、単純に光線を適切に操作することにより、フィルム内の事実上あらゆる所望のパターン又は画像の生成を可能にする。
【００１０】
更に記載されるのは、フィルムを選択的に加熱するために供給される、所望の波長又は波長域の放射エネルギーを選択的に捕捉するために、適切に吸収性の染料又は顔料などの吸収剤を、開示されるフィルムに含ませることである。フィルムが多層の共押出しにより形成される場合、こうした吸収剤は、加熱工程、ひいては複屈折性の厚さ方向の低減を制御するために、特定の層に選択的に含められてもよい。複数の混合層が共押出しされる場合、少なくとも１つの層は吸収剤を含んでいてもよく、少なくとも１つの層は吸収剤を含んでいなくてもよく、又は、実質的に全ての共押出しされた混合層は吸収剤を含んでいてもよい。他の場合において、内部促進層（facilitation layers）及びスキン層などの付加的な層が、前記構造に組み込まれてもよい。
【００１１】
したがって、本出願は、とりわけ、フィルムの第１のゾーンから第２のゾーンまで延在する混合層を含む光学フィルムを開示する。混合層は、異なる第１の相及び第２の相にそれぞれ分離された第１及び第２のポリマー材料を含み得、混合層は、第１及び第２のゾーンにおいて実質的に同じ組成及び厚さを有し得る。第１の相及び第２の相の少なくとも一方は連続相であり得、連続相と関連する第１のポリマー材料及び／又は第２のポリマー材料は、第１のゾーンにおいて複屈折性であり得、例えば、６３３ｎｍなどの目的の波長、又は別の目的の波長において、少なくとも０．０３、若しくは０．０５、又は０．１０の複屈折率を有し得る。層は、第１のゾーンにおいて第１の拡散反射特性を有し、第２のゾーンにおいて異なる第２の拡散反射特性を有し得る。第１の拡散反射特性と第２の拡散反射特性との間の違いは、第１のゾーンと第２のゾーンとの間の層の組成又は厚さのいかなる違いにも実質的に起因しない。代わりに、第１の拡散反射特性と第２の拡散反射特性との間の違いは、第１のゾーンと第２のゾーンとの間の、第１のポリマー材料及び第２のポリマー材料の少なくとも一方の複屈折性の違いに実質的に起因する。場合によっては、混合層は、第１及び第２のゾーンにおいて実質的に同じ形態を有し得る。例えば、第１及び第２のゾーンの非混合ブレンド形態は（例えば混合層のマイクロ写真に見られるように）、製造偏差に起因する第１のゾーンの異なる場所における非混合ブレンド形態の標準偏差の域を出ずに異なっていてもよい。
【００１２】
第１の拡散反射特性、例えばＲ１、及び第２の拡散反射特性、例えばＲ２は、同じ照明及び観察条件下で比較される。例えば、照明条件は、入射光（例えば、特定方向、偏光、及び波長）、例えば、垂直入射非偏光可視光、又は特定の面内方向に沿って偏光された垂直入射可視光など、を指定し得る。観察条件は、例えば、半球反射率（全ての光は反射されてフィルムの入射光側の半球に入る）を指定し得る。Ｒ１及びＲ２が百分率で表現される場合、Ｒ２はＲ１と少なくとも１０％又は少なくとも２０％又は少なくとも３０％異なってもよい。明確な例として、Ｒ１は７０％であり得、Ｒ２は６０％、５０％、４０％以下であり得る。あるいは、Ｒ１は１０％であり得、Ｒ２は２０％、３０％、４０％以上であり得る。Ｒ１及びＲ２はまた、これらの比率を取ることによって比較され得る。例えば、Ｒ２／Ｒ１又はその逆数は、少なくとも２、又は少なくとも３であり得る。
【００１３】
第１の相は分散相であってもよく、第２の相は、例えば、第１及び第２のゾーンの一部を通って延在する連続相であってもよい。あるいは、第１の相及び第２の相は共連続相であってもよい。第１のポリマー材料は、第１のゾーンにおいて複屈折性であり、第２のゾーンにおいて同じように複屈折性、より低い複屈折性、又は等方性であってもよい。あるいは、第１のポリマー材料は、第１のゾーン及び第２のゾーンの両方において等方性であってもよい。第２のポリマー材料は、少なくとも第１のゾーンにおいて複屈折性であり、少なくとも第２のゾーンにおいて同じように複屈折性、より低い複屈折性、又は等方性であってもよい。いずれの場合にも、ポリマーの少なくとも一方は、第１のゾーンと比べて第２のゾーンにおいて複屈折性が低い（ある場合には、等方性を含む）のが好ましい。
【００１４】
第１の拡散反射特性及び／又は第２の拡散反射特性は、異なる偏光の垂直入射光に関する実質的に異なる反射率によって特徴付けられ、その場合、光学フィルムは、第１のゾーン及び／又は第２のゾーンにおける拡散反射偏光子であってもよく、又は拡散反射偏光子を含み得る。第１の拡散反射特性及び／又は第２の拡散反射特性は、異なる偏光の垂直入射光に関する実質的に異なる反射率によって特徴付けられ、その場合、光学フィルムは拡散反射偏光子であってもよく、あるいは第１のゾーン及び／又は第２のゾーンに拡散反射偏光子を含んでもよい。更に、第１の拡散反射特性及び／又は第２の拡散反射特性は、異なる偏光の垂直入射光に関する高い透過率及び低ヘイズによって特徴付けられてもよく、その場合、光学フィルムは窓様フィルムであってもよく、あるいは第１のゾーン及び／又は第２のゾーンに窓様フィルムを含んでもよい。
【００１５】
更に記載されるのは、内部パターン化光学フィルムの製造方法である。かかる方法は、異なる第１の相及び第２の相にそれぞれ分離された第１及び第２のポリマー材料を含む混合層を有するフィルムを提供することを含み得、この層は、フィルムの第１のゾーン及び第２のゾーンの両方において第１の拡散反射特性を有する。第１の相及び第２の相の少なくとも一方が連続相であり得、連続相と関連する第１のポリマー材料及び／又は第２のポリマー材料は、第１のゾーンにおいて複屈折性であり得、例えば、６３３ｎｍなどの目的の波長、又は別の可視、赤外線、又は紫外線目的の波長において、少なくとも０．０３、若しくは０．０５、又は０．１０の複屈折率を有し得る。該方法は、第２のゾーンが第１の拡散反射特性と異なる第２の拡散反射特性を呈するのに十分な量で第２のゾーンのフィルムを選択的に加熱することを含み得、この選択的加熱は、混合層の外表面の実質的な改質なしに実施される。選択的加熱はまた、第２のゾーンにおけるフィルムの厚さの実質的減少なしに、及び／又は第２のゾーンにおける混合層の形態の実質的変化なしに、実施され得る。第２の拡散反射特性は、所与の入射方向及び偏光の光を、第１の拡散反射特性より少なく又は多く散乱し得る。
【００１６】
かかる方法は、第１の拡散反射特性と第２の拡散反射特性との間の違いが、選択的加熱によってもたらされた第１及び第２のポリマー材料の少なくとも一方の複屈折性の変化に実質的に起因するように行われ得る。第２のポリマー材料は、第１のゾーンにおいて複屈折性であってもよい。第１のポリマー材料はまた、第１のゾーンにおいて複屈折性であってもよく、選択的加熱により、第１のポリマー材料は、第２のゾーンにおいてより低い複屈折性又は等方性となり得る。あるいは又はこれに加えて、選択的加熱により、第２のポリマーは、第１のゾーンと比べて第２のゾーンにおいてより低い複屈折性又は等方性となり得る。選択的加熱は、レーザー光線などの放射エネルギーを、フィルムの第２のゾーンの少なくとも一部に向けることを含み得る。
【００１７】
関連する方法、システム、及び物品も述べられる。
【００１８】
本願のこれらの態様及び他の態様は、以下の詳細な説明から明らかとなろう。しかし、決して、上記概要は、請求された主題に関する限定として解釈されるべきでなく、主題は、手続処理の間補正することができる添付の特許請求の範囲によってのみ規定される。
【図面の簡単な説明】
【００１９】
【図１】しるしを形成するためにフィルムの種々の部分又はゾーンに種々の拡散反射特性をもたらすように内部パターン化拡散反射光学フィルムのロールの斜視図。
【図２】拡散光学フィルムの混合層の一部の概略斜視図。
【図２Ａ】混合層内の様々な形状の分散相を示す、混合層の一部の概略斜視図。
【図２Ｂ】混合層内の様々な形状の分散相を示す、混合層の一部の概略斜視図。
【図２Ｃ】混合層内の様々な形状の分散相を示す、混合層の一部の概略斜視図。
【図２Ｄ】混合層のいくつかの実施形態に存在し得る、入れ子型ポリマーネットワーク（ＩＰＮ）の概略図。
【図３】図１の拡散反射フィルムの一部の概略断面図。
【図４】内部パターン化を有する別の拡散反射フィルムの一部の概略断面図。
【図５Ａ】様々な内部パターン化拡散反射光学フィルムの異なる製造段階における、混合層を構成する２つの異なるポリマー材料のそれぞれの各屈折率（ｎｘ、ｎｙ、ｎｚ）を示す、理想化されたプロット。
【図５Ｂ】様々な内部パターン化拡散反射光学フィルムの異なる製造段階における、混合層を構成する２つの異なるポリマー材料のそれぞれの各屈折率（ｎｘ、ｎｙ、ｎｚ）を示す、理想化されたプロット。
【図５Ｃ】様々な内部パターン化拡散反射光学フィルムの異なる製造段階における、混合層を構成する２つの異なるポリマー材料のそれぞれの各屈折率（ｎｘ、ｎｙ、ｎｚ）を示す、理想化されたプロット。
【図５Ｄ】様々な内部パターン化拡散反射光学フィルムの異なる製造段階における、混合層を構成する２つの異なるポリマー材料のそれぞれの各屈折率（ｎｘ、ｎｙ、ｎｚ）を示す、理想化されたプロット。
【図５Ｅ】様々な内部パターン化拡散反射光学フィルムの異なる製造段階における、混合層を構成する２つの異なるポリマー材料のそれぞれの各屈折率（ｎｘ、ｎｙ、ｎｚ）を示す、理想化されたプロット。
【図５Ｆ】様々な内部パターン化拡散反射光学フィルムの異なる製造段階における、混合層を構成する２つの異なるポリマー材料のそれぞれの各屈折率（ｎｘ、ｎｙ、ｎｚ）を示す、理想化されたプロット。
【図５Ｇ】様々な内部パターン化拡散反射光学フィルムの異なる製造段階における、混合層を構成する２つの異なるポリマー材料のそれぞれの各屈折率（ｎｘ、ｎｙ、ｎｚ）を示す、理想化されたプロット。
【図５Ｈ】様々な内部パターン化拡散反射光学フィルムの異なる製造段階における、混合層を構成する２つの異なるポリマー材料のそれぞれの各屈折率（ｎｘ、ｎｙ、ｎｚ）を示す、理想化されたプロット。
【図５Ｉ】様々な内部パターン化拡散反射光学フィルムの異なる製造段階における、混合層を構成する２つの異なるポリマー材料のそれぞれの各屈折率（ｎｘ、ｎｙ、ｎｚ）を示す、理想化されたプロット。
【図５Ｊ】様々な内部パターン化拡散反射光学フィルムの異なる製造段階における、混合層を構成する２つの異なるポリマー材料のそれぞれの各屈折率（ｎｘ、ｎｙ、ｎｚ）を示す、理想化されたプロット。
【図６】拡散反射光学フィルムに関して本明細書で議論する技術を用いて達成され得る様々な変換を要約する概略図。
【図７】内部パターン化を達成するために拡散反射光学フィルムを選択的に加熱するための構成の概略側面図。
【図８Ａ】各図の上に、描写ゾーンの形成が可能なフィルムに対して光線が取り得る経路が重ねられている、内部パターン化光学フィルムの種々の第２のゾーンの概略頂面図。
【図８Ｂ】各図の上に、描写ゾーンの形成が可能なフィルムに対して光線が取り得る経路が重ねられている、内部パターン化光学フィルムの種々の第２のゾーンの概略頂面図。
【図８Ｃ】各図の上に、描写ゾーンの形成が可能なフィルムに対して光線が取り得る経路が重ねられている、内部パターン化光学フィルムの種々の第２のゾーンの概略頂面図。
【図９Ａ】３つの異なる光学フィルムに対して３つの曲線が提供されている、光線のフィルム内への伝搬の深さの関数として光線の相対強度を図示する理想化されたプロット。
【図９Ｂ】３つの曲線が図９Ａの３つの曲線と対応する、フィルム内の深さ及び軸位置の関数として極部吸収係数を図示する理想化されたプロット。
【図１０】様々な拡散反射光学フィルムの測定された透過スペクトル。
【図１１】様々な拡散反射光学フィルムの測定された透過スペクトル。
【００２０】
図中、同様の参照番号は同様の構成要素を示す。
【発明を実施するための形態】
【００２１】
図１は、フィルムの混合層（図１に図示されない）の少なくとも１種のポリマー材料の空間的に選択的な複屈折性の減少を使用して内部パターン化された又は空間的に調整された多層光学フィルム１１０を表す。内部パターン化は、図示されるしるし「３Ｍ」を形成するように成形された別個のゾーン１１２、１１４、１１６を画定する。フィルム１１０は、本明細書において記載される方法は高容積のロールツーロールプロセスと有利に適合するため、ロールに巻かれた長い可撓性材料として図示される。しかしながら、この方法は可撓性ロール物品に限定されず、小さい断片又はサンプル並びに非可撓性フィルム及び物品に実施することができる。
【００２２】
「３Ｍ」のしるしは、異なるゾーン１１２、１１４、１１６が異なる反射特性を有するために、可視である。図示の実施形態において、ゾーン１１２は第１の拡散反射特性を有し、ゾーン１１４、１１６は、第１の拡散反射特性と異なる第２の拡散反射特性を有している。典型的に、必要ではないが、フィルム１１０は少なくとも部分的に光透過性であり、この場合ゾーン１１２、１１４、１１６はまた、これらそれぞれの反射特性に対応する異なる透過特性を有する。一般的に、当然ながら、透過率（Ｔ）＋反射率（Ｒ）＋吸収率（Ａ）＝１００％、即ち、Ｔ＋Ｒ＋Ａ＝１００％である。透過及び／又は反射光を感知できるほどに拡散的に散乱させることができるフィルムを取り扱う際、Ｔは、２πの立体角内の伝搬方向に関係なく、半球透過率、即ち、フィルムの光源と反対側の面からフィルムを出る全ての光を表し、Ｒは、半球反射率、即ち、補足的な立体角２πと関係なく、フィルムの光源と同じ側からフィルムを出る全ての光を表す。いくつかの実施形態において、フィルムは、波長スペクトルの少なくとも一部にわたり低い吸収率を有する材料から全体的に構成される。このことは、熱の供給を促進するために吸収染料又は顔料を添加したフィルムに対しても当てはまることがあるが、それは、一部の吸収材料は吸収率において波長に依存するからである。例えば、近赤外波長領域において選択的に吸収するが、可視スペクトルにおいて殆ど吸収しない赤外染料が利用可能である。スペクトルのもう一方の側で、光学フィルムの文献において低損失とみなされている多くのポリマー材料は、可視スペクトルの全体にわたって低損失を有するが、特定の紫外線波長では有意な吸収性を有する。したがって多くの場合、フィルム１１０は可視スペクトルなどの波長スペクトルの少なくとも限定された部分にわたり、少ないか又は極僅かな吸収率を有し得るが、この場合この限定された領域にわたる反射率及び透過率は、Ｔ＋Ｒ＝１００％−Ａであり、Ａは小さく、Ｔ＋Ｒ≒１００％であるために、補完関係を有する。
【００２３】
以下で更に説明されるように、第１の拡散反射特性及び第２の拡散反射特性はそれぞれ、フィルムの表面又は他の機構に適用されるコーティングの結果ではなく、フィルム１１０の内部の機構の結果である。内部の機構は複製又は偽造するのが困難であるため、開示されるフィルムのこの態様は、セキュリティ上の用途（例えば、フィルムが信頼性の指標として製品、パッケージ又は文書への適用を意図される場合）においてこれらを有益にする。
【００２４】
第１の拡散反射特性及び第２の拡散反射特性は、観察者又は機械によるパターンの検出を可能にするために、少なくともいくつかの観察条件下において知覚可能な、なんらかの様式において異なる。いくつかの場合において、パターンが殆どの観察及び照明条件下において、人間の観察者にとって顕著であるように、可視波長における第１反射特性と第２反射特性との間の差異を最大化することが望ましい場合がある。他の場合において、第１の拡散反射特性と第２の拡散反射特性との僅かな相違のみを与えるか、又は、特定の観察条件下でのみ目立つ相違を与えることが望ましい場合もある。いずれの場合も、第１の拡散反射特性と第２の拡散反射特性との間の相違は好ましくは、主として、フィルムの種々の隣接ゾーンにおける光学フィルムの内部機構の屈折率特性の相違に起因するものであり、主として隣接ゾーンの間の厚さの差に起因するものではない。
【００２５】
光学フィルムの設計によって、ゾーン間における屈折率の差が、第１の拡散反射特性と第２の拡散反射特性との間の様々な相違を生じさせ得る。ある場合には、第１の特性は、例えば、可視波長範囲、又は何らかの他の目的波長範囲にわたる最小、最大、又は平均反射率（又は透過率）値であってもよく又はこれを含んでもよく、その場合、反射率（又は透過率）は、特定の偏光状態の入射ビームに関して、及び入射ビームに対して特定の立体角の反射（又は透過）方向内の反射（又は透過）光、あるいはフィルムの入射光側（又は反対側）の半球（２π）立体角内の反射（又は透過）光に関して測定され得る。第２の特性は、第１の特性と同じ特定の入射光及び測定条件で、実質的に異なる（より大きい又は小さいに関わらず）最小、最大、又は平均反射率又は透過率値を有することにより、第１の特性と異なり得る。更に、第１の拡散反射特性及び第２の拡散反射特性の一方は、実質的には、少なくともある偏光状態の入射光に関し、窓フィルムの場合のように高透過性で低散乱性の外観に対応し得る。
【００２６】
したがって、例えば、ゾーン１１２の第１の拡散反射特性は、入射光の特定条件で（例えば特定方向、偏光、及び波長、例えば垂直入射非偏光可視光又は特定の面内方向に沿って偏光された垂直入射可視光など）、目的波長範囲内においてＲ１のピーク又は平均反射率を有し得る。ゾーン１１４、１１６の低減した複屈折性は、同じ入射光の特定条件で同じ目的波長範囲内においてＲ２である異なるピーク又は平均反射率といった、第２の拡散反射特性をもたらす。Ｒ１及びＲ２は、同一照明及び観察条件下で比較される、例えば、Ｒ１及びＲ２は、特定の入射条件に対するフィルムの入射光側の半球反射率として測定され得る。Ｒ１及びＲ２が百分率で表現される場合、Ｒ２はＲ１と少なくとも１０％又は少なくとも２０％又は少なくとも３０％異なってもよい。明確な例として、Ｒ１は７０％であり得、Ｒ２は６０％、５０％、４０％以下であり得る。あるいは、Ｒ１は１０％であり得、Ｒ２は２０％、３０％、４０％以上であり得る。Ｒ１及びＲ２はまた、これらの比率を取ることによって比較され得る。例えば、Ｒ２／Ｒ１又はその逆数は、少なくとも２、又は少なくとも３であり得る。
【００２７】
ある場合には、Ｊ．Ｓｔｏｖｅｒ，Ｏｐｔｉｃａｌ  Ｓｃａｔｔｅｒｉｎｇ：Ｍｅａｓｕｒｅｍｅｎｔ  ａｎｄ  Ａｎａｌｙｓｉｓ，Ｓｅｃｏｎｄ  Ｅｄｉｔｉｏｎ（ＳＰＩＥ  １９９５）に記載されている双方向散乱分布関数（ＢＳＤＦ）で拡散反射特性を説明するのが便利な場合があり、このＢＳＤＦは、フィルム面に垂直な極角θ及びフィルム面内で測定される方位角φの関数である。したがって、極角は、フィルム表面からの発散度の角度に一致する。方位角は、フィルム面内の既知の方向、例えば、伸張によって誘起される最小又は最大配向の面内方向、その結果生じる誘電テンソル又は屈折率の主方向に関して記載され得、例えば、垂直入射光の最小又は最大垂直後方散乱の面内軸（又は拡散反射偏光子の最大遮蔽又は通過状態）の測定値によって機能的に説明され得る。ＢＳＤＦはまた、入射光の偏光状態、並びにレーザーなどのコリメート及び偏光光源の入射の極角及び方位角の関数である。立体角全体で適切に積分されると、全反射率ＲをＢＳＤＦから導くことができる。拡散反射混合構造体はまた、部分的に透過性であり得るので、フィルムの光源と反対側の対応するＢＳＤＦを測定することも可能である。次に、立体角全体での適切な積分は、全透過率Ｔを導く。次に、先の議論に従って１からの引き算を行うことによって、全吸収損Ａを試算することができる。
【００２８】
ある場合には、第１の拡散反射特性及び第２の拡散反射特性は、反射率又は透過率の対角度依存性において異なり得る。例えば、第１の特性は、フィルムに垂直入射する所与の偏光状態の光に関して所与の最小、最大、又は平均反射率又は透過率を有し得、第２の特性は、同じ入射条件の光に関して同じ又は類似の反射率又は透過率値を有し得る。しかしながら、入射角が増加すると、この値は、第１の特性では増加し、第２の特性では減少し、又はその逆の場合もあり得、あるいはこの値は、一方の特性に関しては比較的一定状態を保ち、他方に関しては実質的に増加又は減少してもよい。例えば、第１の拡散反射特性及び第２の拡散反射特性は、所与の偏光状態の垂直入射光に関して可視波長にわたって同じ又は類似の平均反射率を示し得るが、入射角が増加すると、第１のゾーンのフィルムの平均反射率（第１の拡散反射特性に対応する）は増大し得る一方で、第２のゾーンのフィルムの平均反射率（第２の拡散反射特性に対応する）は、例えば、垂直入射からブリュースター角の範囲内で低下する。
【００２９】
場合によっては、第１の拡散反射特性及び第２の拡散反射特性は、少なくともいくつかの照明条件及び観察条件で、可視スペクトルの様々な部分に異なって影響を及ぼす拡散反射率又は透過率特性を有し得、こうしたスペクトル差は、人間観察者にはフィルムの第１のゾーンと第２のゾーンとの間の色の違いとして知覚され得る。例えば、層状のポリマーフィルムは、第１のゾーンに複屈折性の連続第２相を、第２のゾーンに等方性の連続相を含み、異なる虹色を有し得る。
【００３０】
本開示にとって特に対象となるものは、実質的に少なくとも１つの混合層の結果として拡散反射率を呈する光学フィルムである。この混合層は、少なくとも２種類の異なる光透過性ポリマー材料で作製され、該材料は、フィルム形成中に非混和性混合して、層の容積又は内部にわたって分布する微視的構造を形成する。ある場合には、第１のポリマー材料は、混合層の中に光透過性材料の不連続又は分散相を形成してもよく、第２のポリマー材料は、混合層の中に光透過性材料の連続又はマトリックス相を形成してもよい。他の場合において、ポリマー材料は光透過性材料の共連続相を形成してもよい。混合層の分散又は共連続相は、本明細書では「第１の」相として繰り返し呼ばれ、混合層の連続相は「第２の」相として繰り返し呼ばれるが、「第１の」及び「第２の」という呼び方は、広くは、任意の所与の相に対して所望通りに適宜割り当てられてもよいことに留意されたい。
【００３１】
フィルムの一次反射率及び透過率特性は、混合層内の異なるポリマー材料のブレンド形態、及びフィルムの主軸に沿ったこれら材料の相対屈折率によって決定される。例えば、第１及び第２のポリマー材料が、所与の面内軸に沿って実質的に一致しない屈折率を有する場合（例えば、差異が０．０５超過、若しくは少なくとも約０．０７、又は０．１、あるいは０．２である場合）、この軸に沿って偏光された入射光は実質的に散乱されて、相当量の拡散反射をもたらし得る。対称的に、第１及び第２のポリマー材料が、所与の面内軸に沿って実質的に一致する屈折率を有する場合（例えば、差異が０．０５未満、若しくは０．０３、又は０．０２、あるいは０．０１である場合）、この軸に沿って偏光された入射光は、遥かに小さい散乱の程度で（例えば、ある場合には実質的に散乱せずに）鏡面的に透過し得る。こうした原理は、拡散反射偏光子、拡散反射ミラー、及び更には高い透明度のフィルムといった、かなりの量のヘイズを有し得る、又はヘイズを殆ど又は全く有さない場合がある多種多様な光学フィルム、即ち、窓様外観を有するフィルムを製造するために、有効に利用され得る。特定の軸に沿った屈折率の一致又は不一致の制御は、好適なポリマー材料の選択（該ポリマー材料の１つ、一部、又は全ては、配向又は伸張に応じて屈折率の変化を受ける）、フィルムの配向又は伸張の種類（例えば、一軸性、二軸性、拘束、非拘束、同時、又は逐次）といった好適なフィルム加工パラメーターの選択、所与の軸に沿った配向又は伸張の大きさ、及び配向又は伸張の間のプロセス条件によって達成される。拡散反射光学フィルムの設計、製造、及び用途に一般的に関連する追加情報は、米国特許第５，８２５，５４３号（Ｏｕｄｅｒｋｉｒｋら）、米国特許第６，１７９，９４８号（Ｍｅｒｒｉｌｌら）、米国特許第６，６７３，２７５号（Ａｌｌｅｎら）、及び米国特許第７，０５７，８１６号（Ａｌｌｅｎら）、並びに米国特許出願公開ＵＳ  ２００４／０１６４４３４（Ｔａｂａｒら）及び米国特許出願公開ＵＳ  ２００８／００２０１８６（Ｈｅｂｒｉｎｋら）の１つ以上に見出すことができる。
【００３２】
ここで図２を参照すると、概略斜視図における拡散反射光学フィルム２１０の混合層の一部がその層／フィルムの内部構造又は非混合ブレンド形態を示すのが確認される。フィルムが、ヘイズが殆ど又は全くない高い透明度を有する場合でも、即ち、窓様外観を有する場合でも、かかるフィルムが、本明細書に記述されている選択的加熱技術に従って、所与の入射方向及び偏光状態の光を拡散反射又は拡散透過するフィルムから得られる限り、又はそうしたフィルムへと処理される限り、本発明者らはかかるフィルムを拡散反射光学フィルムと呼ぶ。フィルム２１０は局部的なｘ−ｙ−ｚデカルト座標との関連において図示され、フィルムはｘ軸及びｙ軸と平行に延び、ｚ軸はフィルムと垂直でありかつフィルムの厚さ軸と平行である。フィルム２１０は完全に平坦である必要はなく、平面からずれるように湾曲するかないしは別の形状であってもよく、これらの場合であってもフィルムの任意の小部分又は領域は、図示される局部的なデカルト座標系と関連し得る。フィルム２１０は、広くは、図１のフィルム１１０の、そのゾーン１１２、１１４、１１６のいずれかを表すものとみなすことができるが、これは、フィルム１１０が好ましくは各このようなゾーンから隣のゾーンへと連続的に延びるためである。図のように、フィルム２１０は、連続又はマトリックス相２１２の形態の第１の光透過性ポリマー又は他の材料と、不連続又は分散相２１４の形態の第２の光透過性ポリマー又は他の材料とを含む。
【００３３】
開示される光学フィルムを製造するために、光学フィルムが目的とする特定用途に応じて、多くの異なる材料を使用することができる。そのような材料としては、シリコン系ポリマーなどの無機材料、液晶などの有機材料並びにモノマー、コポリマー、グラフトポリマー及びこれらの混合物又はブレンドを含むポリマー材料が挙げられる。所与の用途のための材料の正確な選択は、特定の軸に沿った異なる相の屈折率で得られる所望の整合及び／又は不整合、並びに得られる製品の所望の物理的特性によって決定される。材料の１つが連続相内の混合層に存在する場合には、かかる材料は、一般に、所望のスペクトル領域内で実質的に透明であることによって特徴付けられ、かかる材料は、少なくとも本明細書で論じられる選択的熱処理の前には複屈折性を示すのが望ましい。
【００３４】
本明細書に開示される拡散反射フィルムの少なくともいくつか、及び／又はその混合層は、実質的に全体がポリマー材料で構成され得るが、ある場合には、非ポリマー材料を使用することも可能である。ある場合には、異なるポリマー材料を２種類だけ使用してもよいが、他の場合には、３種類以上のかかるポリマー材料を使用してもよい。
【００３５】
広くは、熱可塑性物質の共押出可能な混合物で形成される光学フィルムの種類が、特に興味深い。そうした系では、フィルムは、１つ以上の伸張プロセスによって形成、配向され、後日使用するためにロールストックに巻かれ得る。伸張プロセスは、それによって、少なくとも１つの連続相に複屈折性を付与する。熱可塑性物質は、ロールに巻かれる前に硬化される必要がある熱硬化性樹脂を含む系に、明白な利点を提供する。例えば、熱可塑性物質は、例えば熱成形法による後処理成形を可能にし得る。特に有用な熱可塑性物質としては、三次元の規則的な結晶単位格子の微結晶ドメインを含む半結晶性ポリマーが挙げられる。非晶質熱可塑性物質も有用である。ロールは、空間的なパターン形成のために後で処理されてもよい。使用に適したいくつかの材料は、例えば、米国特許第５，８８２，７７４号（Ｏｕｄｅｒｋｉｒｋら）、同第６，１７９，９４８号（Ｍｅｒｒｉｌｌら）、同第６，６７３，２７５号（Ａｌｌｅｎら）、同第７，０５７，８１６号（Ａｌｌｅｎら）、並びに米国特許出願公開ＵＳ  ２００４／０１６４４３４（Ｔａｂａｒら）及びＵＳ  ２００８／００２０１８６（Ｈｅｂｒｉｎｋら）に記載されている。少なくとも第１のゾーンにおいて複屈折性である連続相に関し、これらの参照文献に記載される種々のポリエステル及びそれらのコポリマー、例えば、具体的には、ポリエチレンテレフタレート（ＰＥＴ）、ポリエチレンナフタレート（ＰＥＮ）、並びにＰＥＮ及びＰＥＴのコポリマー、特にいわゆる「ｃｏＰＥＮ」は、特に有用である。少なくとも１つの他の相（分散又は共連続を問わず）に関し、これら参照文献に記載されているポリスチレン、ポリアクリレート、及びポリカーボネートが特に有用である。
【００３６】
材料を選ぶ際の更に考慮すべき事柄は、所望の散乱をもたらすことができる混合層内の微視的構造を形成するために、得られた製品が、望ましくは、少なくとも２つの別個の相を含むことである。これは、互いに非混合である２種類以上の材料による光学材料をキャスティングすることにより達成され得る。あるいは、互いに非混合でない第１及び第２の材料を使用して光学材料を形成するのが望ましい場合、かつ第１の材料が第２の材料より高い融点を有する場合、第１の材料の適切な寸法の粒子を、第１の材料の融点よりも低い温度で第２の材料の溶融マトリックス内に埋め込むことが可能である。次に、得られた混合物をフィルムにキャストし、その後及び／又は同時に配向して、配向光学フィルム又はボディーを製造することができる。別の変形では、非混合遮蔽を維持するだけ押出加工が十分に短くかつ温度が十分に低い場合には、別個の相を形成するために、例えばエステル交換によって反応する非混合材料を使用することができる。更に別の変形では、ブレンド相の界面張力又は他の特性、ひいてはサイズ及び形状分布を制御するのを助けるために、第３の構成成分（例えば、ブロックコポリマーなどの別のポリマー、又はいわゆる「相溶化剤（compatiblizer）」）を添加することができる。
【００３７】
開示されるフィルムで使用するために選択される材料、及びそれら材料の配向の程度は、ある場合には、最終的なフィルムの混合層の中の異なる材料が、その熱処理ゾーンか又は熱処理されていないゾーンかを問わず、関連屈折率が実質的に等しい少なくとも１つの軸を有するように選択され得る。典型的には配向の方向に対して直角な軸であるが、必ずしもそうである必要はないこの軸に関連した屈折率が一致することにより、その偏光面で光が実質的に反射しなくなる。
【００３８】
少なくとも第１の材料（例えば分散相の形態）は、伸張の配向方向に関連して、屈折率の低下を呈し得る。第２の材料（例えば連続相の形態）が正の場合、第１の材料の負の歪みに誘起された複屈折性は、配向軸に関連した隣接する相の屈折率の差を増加させるが、配向方向と垂直なその偏光面での光の反射は依然として極僅かであり得るという利点を有する。反射性偏光子が望ましい場合、配向方向と直交する面内方向の隣接する相の屈折率の差は、可視波長域などの目的の波長域において、配向後に約０．０５未満、好ましくは約０．０２未満である必要がある。
【００３９】
分散相の形態の材料もまた、正の歪みに誘起された複屈折性を呈してもよい。しかしながら、これは、他の材料（例えば連続相の形態）の配向方向と垂直な軸の屈折率と一致させるための熱処理によって変化させることができる。熱処理の温度は、連続相の複屈折性を緩和させるほど高くない必要がある。
【００４０】
分散相内の構造物又は機構もまた、散乱に有意な影響を及ぼし得る。分散相粒子が小さ過ぎる場合（例えば、目的の媒質内での波長の約１／３０未満）、及び立方波長当たりの粒子が多く存在する場合、光学体は、任意の所与の軸に沿った２つの相の屈折率の間といった有効屈折率を有する媒質として機能し得る。そのような場合には、光は殆ど散乱しない。粒子が非常に大きい場合、混合層の単位体積当たりで収容することができる粒子の数は少なくなり、光は、粒子の表面から鏡面的に反射され、他の方向への拡散又は散乱はごく僅かとなり得る。そうした非常に大きな粒子は、ｘ方向及びｙ方向に沿って円盤状又は平坦となり、イリデッセンス効果（望ましい又は望ましくない場合がある）を引き起こし得る。粒子が大きくなると、光学体の厚さが大きくなり、望ましい機械的特性が損なわれるという点で、実用限界に達する可能性もある。
【００４１】
アライメント後の分散相の粒子寸法は、光学材料の所望の用途に応じて調整され得る。したがって、例えば、粒子の寸法は、特定用途において目的となる電磁放射線の波長に応じて調整されてもよく、可視光、紫外線、赤外線、及びマイクロ波放射を反射又は透過するためには、異なる寸法が必要となる。しかしながら、一般に、粒子の長さは、媒質内の目的となる電磁放射線の波長を３０で割ったものよりもほぼ大きい長さでなければならない。
【００４２】
光学体が低損失反射性偏光子として使用される用途では、粒子は、目的波長範囲にわたって電磁放射線の波長の約２倍を超える長さを有してもよく、好ましくは波長の４倍超過である。粒子の平均直径は、目的波長範囲にわたる電磁放射線の波長と等しいかそれ以下であってもよく、好ましくは所望の波長の０．５未満である。分散相の寸法は、殆どの用途において補助的考慮事項であるが、拡散反射率が比較的僅かしかない薄膜用途ではより重要となる。
【００４３】
多くの場合、屈折率の不整合は、散乱を促進するために依存する支配要因であり得るが（例えば、拡散ミラー又は偏光子フィルムは、少なくとも１つの面内軸に沿った連続及び分散相の屈折率に実質的な不整合を有し得る）、分散相の粒子の形状を変化させることもまた、散乱に影響を与え得る（例えば二次的影響）。したがって、屈折率整合及び不整合方向の電界についての粒子の偏光解消度は、所定方向への散乱量を低減又は増加させることができる。例えば、配向軸と垂直な平面に沿った分散相の断面が楕円形の場合（例えば図２の分散相２１４を参照）、分散相の楕円形の断面形状は、後方散乱光及び前方散乱光の両方において非対称拡散に寄与することができる。この効果は、屈折率不整合による散乱量を増加させる場合も減少させる可能性もあるが、典型的には、散乱に与える影響は比較的小さい。
【００４４】
分散相粒子の形状もまた、粒子から分散される光の拡散の程度に影響を与え得る。この形状の影響は、通常は小さいが、光の入射方向と垂直な平面における粒子の幾何学的断面のアスペクト比が大きくなると、また粒子が比較的大きくなると、増加する。正反射でなく拡散反射が望ましい場合、分散相粒子の１つ又は２つの相互に直交する寸法は、いくつかの光の数波長未満に寸法設定されるのが望ましい場合が多い。
【００４５】
低損失反射性偏光子に関し、フィルムは、連続相内に一連のロッド状構造体として配置される分散相で構成されてもよく、このロッド状構造は、配向の結果として、配向方向と垂直な偏光と比べて配向方向に平行な偏光の散乱強度及び分散を増加させることによって、配向方向に平行な偏光反射を増大させることができる高いアスペクト比を有する。しかしながら、分散相の粒子又は構造体は、多くの異なる幾何学的形状を備えることができる。したがって、分散相は、図２Ａ〜図２Ｃにあるように円盤状若しくは細長い円盤状、又はロッド状、あるいは球状であり得る。図２Ａでは、描かれている分散相粒子２１４ａは、フィルムがｘ方向及びｙ方向の両方に著しく配向又は伸張された結果として円盤状であるが、この円盤は、ｙ方向により大きな程度に配向されたことに起因して、ｙ方向に沿って細長い。図２Ｂでは、描かれている分散相粒子２１４ｂは、フィルムがｘ方向及びｙ方向の両方に著しく配向又は伸張された結果として円盤状であるが、この円盤は、ｘ方向及びｙ方向にほぼ同程度に配向されたことに起因してほぼ対称である。図２Ｃでは、描かれている分散相粒子２１４ｃは、フィルムがｘ方向及びｙ方向の両方に著しく配向又は伸張された結果として円盤状であるが、この円盤は、ｘ方向により大きな程度に配向されたことに起因して、ｘ方向に沿って細長い。分散相が、ほぼ楕円形（円形を含む）、多角形、不規則、又はこれら形状の１つ以上の組み合わせである断面を有する他の実施形態が意図される。分散相の粒子の断面形状及びサイズは、粒子ごとに、又はフィルムの領域ごとに（即ち、表面からコアまでの深さに応じて）異なっていてもよい。
【００４６】
連続／分散相の組み合わせ以外に、拡散反射フィルムの混合層を構成する様々なポリマーは、代わりに、共連続相の関係で配置されてもよい。共連続相構造の更なる詳細は、例えば米国特許第７，０５７，８１６号（Ａｌｌｅｎら）に見出すことができる。図２Ｄは、２つの相（１つは実線で示され、もう一方は破線で示されている）が線維状であり、入れ子型ポリマーネットワーク（ＩＰＮ）を形成している共連続相構造を示す。繊維は、ランダムに配向されてもよく、又は所与の軸に沿って配向されてもよい。他の共連続系は、第１の材料（第１の相）の連続気泡マトリックスと、マトリックスのセルの中に共連続的に配置される第２の材料（第２の相）とを含み得る。
【００４７】
拡散反射光学フィルムの異なる相で使用される様々な材料は、その熱処理ゾーンか又は熱処理されていないゾーンかを問わず、特定の方向又は軸に沿って異なる屈折率を有し、それにより、かかる方向又は軸に沿って偏光された一部の光は、隣接する相間の界面で反射して、全体として散乱される。分散効果に起因して、材料の屈折率（及び複屈折率）は、典型的には、目的波長範囲内の好都合な波長、例えば、可視波長範囲に対応する場合には６３３ｎｍ、赤外線域又は紫外線域に対応する場合には、それぞれ赤外線波長又は紫外線波長で測定される。本発明者らは、主なｘ、ｙ及びｚ軸に沿って偏光される光に対する、混合層の中の第１の材料（例えば、図２では、連続相２１２の形態の第１の光透過性ポリマー）の屈折率を、それぞれ、ｎ１ｘ、ｎ１ｙ、及びｎ１ｚと呼ぶ場合がある。ｘ、ｙ及びｚ軸は例えば、材料の誘電テンソルの主方向に対応し得る。典型的には、及び説明のために、混合層中の異なる材料の主方向は一致するが、広くはこのことが適用される必要はない。本発明者らは、同じ軸に沿った、混合層の中の第２の材料（第１の材料に隣接している）（例えば、図２では、不連続又は分散相２１４の形態の第２の光透過性ポリマー又は他の材料）の屈折率を、それぞれ、ｎ２ｘ、ｎ２ｙ、ｎ２ｚと呼ぶ。したがって、これらの材料間の屈折率の差をｘ方向に沿ってΔｎｘ（＝ｎ１ｘ−ｎ２ｘ）、ｙ方向に沿ってΔｎｙ（＝ｎ１ｙ−ｎ２ｙ）及びｚ方向に沿ってΔｎｚ（＝ｎ１ｚ−ｎ２ｚ）と呼ぶ。これら屈折率の差の性質と、混合層の厚さ、組成（例えば、混合層の第１及び第２の材料の容積分率）、及び非混合ブレンドモルホロジー（例えば、混合層における第１のポリマーの構造物及び第２のポリマーの構造物のサイズ、形状、及び分布）の組み合わせは、かかる層の所与のゾーンにおける反射及び透過特性を制御する。例えば、隣接する相が、ある面内方向に沿って、大きな屈折率の不整合（Δｎｘが大）を有し、それに直交する面内方向に沿って、小さな屈折率の不整合（Δｎｙ≒０）を有する場合、フィルム又は混合層は、垂直入射光について拡散反射偏光子として機能することができる。この点において、本出願の目的のため、拡散反射偏光子は、１つの面内軸（「遮蔽軸」と称される）に沿って偏光された垂直入射光を強力に拡散反射し、垂直な面内軸（「透過軸」と称される）に沿って偏光されるこのような光を強力に透過する光学体とみなされ得る。「強力に反射する」及び「強力に透過する」とは、意図される用途又は使用分野により異なる意味を有する場合があり、多くの場合、拡散反射偏光子は遮蔽軸において少なくとも７０、８５、９０、又は９５％の反射率及び通過軸において少なくとも７０、８０、又は８５％の透過率を有する。こうした反射率及び透過率値は、フィルムの外表面（空気／ポリマー境界面）におけるフレネル反射の影響を含むと考えられている。
【００４８】
本出願の目的のため、材料が目的の波長領域（例えば、スペクトルのＵＶ、可視及び／又は赤外部分の選択される波長又は帯域）にわたって異方性の誘電テンソルを有する場合、材料は「複屈折性」とみなされる。換言すると、材料は、材料の主屈折率（例えば、ｎ１ｘ、ｎ１ｙ、ｎ１ｚ）が全て同じではない場合、「複屈折性」とみなされる。したがって、所与の材料又は層の「複屈折率」とは、別途記載のない限り、その最大主屈折率とその最小主屈折率との間の差を指し得る。極僅かな複屈折率は、一般に無視することができる。拡散反射フィルムの混合層の場合、連続相内の構成材料は、少なくとも０．０３、若しくは０．０５、又は０．１０の複屈折率を呈するのが好ましい。場合によっては、所与の材料又は層の複屈折率は、例えば、少なくとも０．０２、若しくは０．０３、又は０．０５となるように特定され得る。
【００４９】
別の実施例では、隣接する相は両方の面内軸に沿って大きな屈折率不整合（Δｎｘが大及びΔｎｙが大）を有し得るが、この場合、フィルム又は混合層は軸上拡散ミラーとして機能し得る。これに関連して、拡散ミラー又はミラー様フィルムは、本出願の目的のため、任意の偏光状態の垂直入射光を強く拡散反射する光学体であるとみなされてよい。再び、「強力に反射する」とは意図される用途又は使用分野によって異なる意味を有する場合があるが、多くの場合、拡散ミラーは、目的の波長の任意の偏光状態の垂直入射光に関して少なくとも７０、８０、又は９０％の反射率を有する。
【００５０】
上記の実施形態の変形では、隣接する相は、ｚ軸に沿って、屈折率の整合及び不整合を呈してもよく（Δｎｚ≒０又はΔｎｚが大）、その不整合は、面内屈折率の不整合と同じ極性又は符号であっても、逆の極性又は符号であってもよい。このようなΔｎｚの調整は、斜めの入射光線のｐ偏光成分の反射率が入射角の増加に伴って増加するか、減少するか又は同じままであるかということにおいて、重要な役割を担う。更に別の例において、隣接する相は、両方の面内軸線に沿った実質的な屈折率の整合（Δｎｘ≒Δｎｙ≒０）を有するが、ｚ軸に沿った屈折率の不整合（Δｎｚが大）を有してもよく、この場合、フィルム又は層は、いわゆる「ｐ偏光子」として作用して、任意の偏光状態の垂直入射光を強く透過させるが、入射角の増加したｐ偏光光ほど強く反射することができる。
【００５１】
異なる軸に沿って隣接する相間の考えられる屈折率の差、混合層の考えら得る厚さ、混合層の考えられる組成、及び混合層の考えられる形態の多くの入れ替えが存在する。したがって、様々な考えられる拡散反射フィルム及びその混合層はたくさんある。少なくとも１つの混合層を含む代表的な拡散反射光学フィルムは、米国特許第５，８２５，５４３号（Ｏｕｄｅｒｋｉｒｋら）、同第６，１７９，９４８号（Ｍｅｒｒｉｌｌら）、及び同第７，０５７，８１６号（Ａｌｌｅｎら）に開示されている。
【００５２】
光学フィルムの混合層の中の相の１つを形成する少なくとも１つの材料は、該フィルムの少なくとも１つのゾーン（例えば、図１のゾーン１１２、１１４、１１６）において複屈折性である。したがって、混合層における第１の相が複屈折性（即ち、ｎ１ｘ≠ｎ１ｙ、若しくはｎ１ｘ≠ｎ１ｚ、又はｎ１ｙ≠ｎ１ｚ）であってもよく、混合層における第２の相が複屈折性（即ち、ｎ２ｘ≠ｎ２ｙ、若しくはｎ２ｘ≠ｎ２ｚ、又はｎ２ｙ≠ｎ２ｚ）であってもよく、第１の相及び第２の相の両方が複屈折性であってもよい。更に、１つ以上のこのような相の複屈折性は、少なくとも１つのゾーンにおいて、隣接するゾーンよりも低減する。場合によっては、これらの相の複屈折性は、ゾーンのうちの１つにおいては光学的に等方性となる（即ち、ｎ１ｘ＝ｎ１ｙ＝ｎ１ｚ又はｎ２ｘ＝ｎ２ｙ＝ｎ２ｚ）が、隣接するゾーンにおいては複屈折性となるように、ゼロにまで減少してもよい。材料の選択及びプロセス条件により、両方の相が当初複屈折性である場合には、これらは、相の１つのみの複屈折性が実質的に低減するか、両方の層の複屈折性が低減し得るような方法で処理され得る。
【００５３】
代表的な拡散反射光学フィルムは、熱可塑性ポリマー材料からなり、共押出し、フィルムキャスティング、及びフィルム伸張又は延伸工程などの様々な流れ工程を用いて製造され得る。典型的には、複屈折性は、これら様々な流れ工程の１つ以上により、これら材料の少なくとも１つの連続相で発現される。米国特許第６，１７９，９４９号（Ｍｅｒｒｉｌｌら）、「Ｏｐｔｉｃａｌ  Ｆｉｌｍ  ａｎｄ  Ｐｒｏｃｅｓｓ  ｆｏｒ  Ｍａｎｕｆａｃｔｕｒｅ  Ｔｈｅｒｅｏｆ」を参照のこと。光学フィルムは、上記の参照文献のいずれかに記載されているように、ポリマーの共押出しによって形成されてもよい。例えば、ポリマーは、分解を低減するために処理の前に乾燥され、所望の場合には適切なフィルタを備えた溶融トレインを介して、測定された比率で押出成形機（真空が印加される又はされない単軸又は２軸構造のいずれか）に同時に供給され、ダイマニホルド内に広げられ、ダイオリフィスを通って冷却ホイールの上又は急冷ニップロール（quenching nip roll）システムの中に出てもよい。様々な層のポリマーはレオロジー特性（例えば、溶融粘度）を有するように選択され得、それにより、相のスケールは流れの作用で適切となる。例えば、連続相の粘度と分散相の粘度との比を増大させることにより、分散相の伸び及びより小さな液滴への分裂を増加させることができる。各相間の界面張力を低減し、それにより、液滴の界面張力によって決定する、より球形の形状に急速に戻る又はより大きな粒子に集まる若しくは凝集する傾向を低減するために、付加的な相溶剤又は安定化成分を添加してもよい。温度、送り速度、ギアポンプ速度等の押出条件は、ポリマーを連続的かつ安定した方法で適切に供給、混合、及びポンプ注入するように選択される。各溶解流を形成及び維持するために用いる温度は、温度範囲の最低における凍結、結晶化、又は不当に大きな圧力の低下を避け、範囲の最高端における材料の分解を避けるような範囲内で選択され得る。高剪断速度は、微細スケールの相構造を形成するように処理する際に特に有利であることが認められ得る。多くの場合、剪断場は溶解流、例えばダイ壁から流体流の中心に向かって低くなるので、相構造のスケールのグラディエントの増加は、混合層の厚さを通じて認められ得る。伸長流は、層のサイズ及び形状（混合形態）に影響を与え得る。
【００５４】
多くの場合、複数層の共押出しが望ましい。例えば米国特許第６，１７９，９４８号（Ｍｅｒｒｉｌｌら）に記載されるように、例えば、光学的に透明な内側の促進層（例えば、コア層、若しくは一連の層）又は外側のスキン層を使用してもよい。混合層はまた、例えば米国特許第６，８３０，７１３号（Ｈｅｂｒｉｎｋら）に記載されている処理方法を用いて形成される多層構造の層を含み得る。場合によっては、様々な交互層は類似の混合材料を含み得る。他の例では、促進層と混合層とが交互であってもよい。
【００５５】
次に、フィルムを形成するために、例えば静電ピンニングにより、例えばドロップダイから急冷ホイールの上に、又は急冷ニップロールの間にキャスティングするなどしてフィルムが形成され得る、あるいは、スロットダイを使用してフィルムをベルトの上に形成し、かつ冷却することができる。米国特許出願公開ＵＳ  ２００８／００２０１８６（Ｈｅｂｒｉｎｋら）に記載のように、例えばフィルム形成プロセスにおいてカレンダ処理することにより、フィルムを部分的に配向させてもよい。ある場合には、回転バンク構造（rolling bank configuration）をカレンダ処理プロセスを共に用いて、相のサイズ及び形状に更に影響を与えてもよい。広くは、冷却速度及びフィルム外表面からの熱伝達の性質は、成形フィルムの結果として得られるブレンド形態に影響を与え得る。
【００５６】
冷却後、ほぼ最終的な光学フィルムを形成するために、ウェブは延伸又は伸張され得、この詳細は上記で引用された参照文献に見出すことができる。延伸又は伸張は、２つの目標、即ち、混合物の相を更に配向及び伸長する、及び少なくとも１つの混合層中の少なくとも１つの相を配向してこれに複屈折性を付与する、という目標を達成する。典型的には、少なくとも１つの連続相はこのようにして複屈折性を得るが、ある場合には、複屈折性は、前述のフィルム形成工程中に付与されることも可能である。配向又は伸張は、クロスウェブ方向に沿って（例えば、幅出機により）、ダウンウェブ方向に沿って（例えば、長さオリエンターにより）、又はこれらの任意の組み合わせにより、同時的又は順次的に達成され得る。一方向にのみに沿って伸張される場合、伸張は「非拘束」（フィルムは伸張方向と垂直な面内方向で寸法的に緩和させられる）又は「拘束」（フィルムは拘束され、したがって伸張方向と垂直な面内方向において寸法的に緩和させられない）であり得る。両方の面内方向に沿って伸張された場合、伸張は対称（即ち、垂直な面内方向に沿って等しい）か又は非対称であり得る。様々な伸張工程は、例えば米国特許第６，１７９，９４８号（Ｍｅｒｒｉｌｌら）に更に記載されているように、違った風に相に影響を与えることも可能である。あるいは、フィルムはバッチプロセスにおいて伸張されてもよい。いずれにせよ、順次的又は同時的な延伸変形、圧力又は歪み平衡、熱硬化及び他の処理作業がまたフィルムに適用され得る。
【００５７】
拡散反射光学フィルム及びフィルム体はまた、光学特性、機械特性、及び／又は化学特性を得るために選択された付加的な層及びコーティングを有することもできる。例えば、ＵＶ吸収層はフィルムの主要外表面の一方又は両方に追加されて、フィルムをＵＶ光により生じる長期にわたる劣化から保護し得る。追加の層及びコーティングは、引っ掻き抵抗性層、引き裂き抵抗性層、及び硬化剤も含むことができる。例えば、米国特許第６，３６８，６９９号（Ｇｉｌｂｅｒｔら）を参照されたい。
【００５８】
場合によっては、拡散反射光学フィルムを構成する構成ポリマー材料の１つ、いくつか又は全ての自然の又は固有の吸収性が、吸収性加熱手順のために利用され得る。例えば、可視領域にわたって低損失である多くのポリマーは、一定の紫外波長において実質的により高い吸収性を有する。このような波長の光へのフィルムの部分の曝露は、このようなフィルムの部分を選択的に加熱するために使用され得る。他の場合において、吸収性染料、顔料又は他の剤が、光学フィルムの個別の層のいくつかに又は全てに組み込まれて、上記の吸収加熱を促進してもよい。いくつかの場合において、このような吸収剤はスペクトル選択的であり、それによってこれらはある波長領域において吸収するが別の波長領域において吸収しない。例えば、開示されるフィルムのいくつかは、偽造防止セキュリティラベルで又は液晶ディスプレイ（ＬＣＤ）装置又は他のディスプレイ装置の構成要素として、可視領域における使用を意図され得るが、この場合、赤外又は紫外波長において吸収するが可視波長において実質的に吸収しない吸収剤が使用され得る。更に、吸収剤は、フィルムの１つ以上の選択された層又は材料に添加されてもよい。例えば、フィルムは、貼合わせ用接着剤層、１層以上のスキン層など、光学的に厚い中間層によって分離された２つの別個の混合層を備えてもよく、吸収剤は、混合層のうちの１つに添加され、他の混合層には添加されなくてもよく、又は、両方の混合層に添加されるが、ある混合層には他の混合層よりも高い濃度で添加されてもよい。別の変形では、混合層は、多層フィードブロックを通して共押出しされ得る。一方の混合溶解流は吸収剤を含んでもよく、他方の混合溶解流は、吸収剤がないこと以外は全く同じであってもよい。ある特定の場合、吸収剤を含まない溶解流によりフィードブロックの外層（わゆるＰＢＬ）が供給される。
【００５９】
様々な吸収剤が使用され得る。可視スペクトルで機能する光学フィルム、染料、顔料又は紫外及び赤外（近赤外を含む）領域において吸収する他の添加剤が使用され得る。いくつかの場合において、フィルムのポリマー材料が実質的により低い吸収性を有するスペクトル領域において吸収する剤を選択することが有利である場合がある。このような吸収剤を拡散反射光学フィルムの選択される層又は材料に組み込むことにより、有向放射線は、フィルムの全体的厚さに対してよりも選択された層に優先的に熱を供給することができる。代表的な吸収剤は、これらが目的の選択される材料又は相へと埋め込まれ得るように溶融押出可能であり得る。この目的のために、吸収剤は、押出のために要求されるプロセス温度及び滞留時間において、好ましくは適度に安定である。
【００６０】
様々な溶融押出可能な吸収性添加物が、様々な供給源から入手可能である。添加物は、有機、無機又は混成であり得る。これらは染料、顔料、ナノ粒子等であり得る。いくつかの潜在的なＩＲ染料としては、Ｅｐｏｌｉｎ，Ｉｎｃ．から商標名Ｅｐｏｌｉｇｈｔ（商標）として入手可能なニッケル、パラジウム及びプラチナベースの染料のいずれかが挙げられる。他の好適な候補としては、ＣｏｌｏｒＣｈｅｍ  Ｉｎｔｅｒｎａｔｉｏｎａｌ  Ｃｏｒｐ．（Ａｔｌａｎｔａ，Ｇｅｏｒｇｉａ）から入手可能なＡｍａｐｌａｓｔ（商標）商標の染料が挙げられる。線形及び非線形吸収性添加物の両方が考慮され得る。他の可能性のある吸収剤に関しては、米国特許第６，２０７，２６０号（Ｗｈｅａｔｌｅｙら）、「Ｍｕｌｔｉｃｏｍｐｏｎｅｎｔ  Ｏｐｔｉｃａｌ  Ｂｏｄｙ」を参照する。多くの場合、二色性は吸収剤の使用を妨げ得る。拡散反射光学フィルムが最大透過軸を有する場合、該軸に沿った偏光でフィルムを光輝処理するのが有用であり得る。二色性が吸収性軸を配向軸に沿って整列させ、この配向軸が最大反射軸である場合、二色性は、吸収剤の吸収強度を低減する。したがって、非二色性の又は弱い二色性の吸収剤が望ましい。これに対して、最大透過軸に沿った吸収性（例えば拡散反射偏光子の通過状態）を改善する二色性は、吸収剤の有効性を増大する。
【００６１】
ここで図３を参照すると、これはゾーン１１２及びゾーン１１６の境界の領域１１８の付近における、図１の拡散反射光学フィルム１１０の一部の概略断面図を図示する。フィルム１１０のこの拡大図において、狭い移行ゾーン１１５は、ゾーン１１２を隣接するゾーン１１６から分離するものとして見ることができる。このような移行ゾーンはプロセスの詳細によって存在してもしなくてもよく、かつこれが存在しない場合、ゾーン１１６は、有意に介在する機構なしに、ゾーン１１２と直接隣接してもよい。フィルム１１０の構造詳細を見ることができ、該フィルムは、その対辺に光学的に光透過性のある層３１６、３１８を有し、層３１６と層３１８との間には混合層３１１が配置されている。混合層３１１の全ての部分は、これら外層に基づくフィルム１１０の内部である。しかしながら、層３１６、３１８の一方又は両方が省略される場合、混合層３１１の全内部（即ち、層３１１の外側主表面の一方又は両方を除く）は、依然としてフィルム１１０の内部である。いずれの場合にも、混合層３１１は、相の容積全体に少なくとも２つの別個の相に構成される少なくとも２種類（及びある場合には、正確に２種類）の異なるポリマー材料を含むのが好ましく、混合層３１１は、たとえ所与の相の粒子又は他の境界部分が、ゾーン１１２及び隣接ゾーン１１６の一方のみに局所化されており、１つのゾーンから次のゾーンまで延びていない場合でも、図のように、ゾーン１１２から隣接ゾーン１１６まで横向き又は横断する様式で連続的に延在する。層３１１は、したがって、連続又はマトリックス相３１２の形態の第１の光透過性ポリマー又は他の材料と、不連続又は分散相３１４の形態の第２の光透過性ポリマー又は他の材料とを含む。第１及び第２の材料の少なくとも一方は、ゾーン１１２において複屈折性である。対応の第１及び第２の相内の第１及び第２の材料の組み合わせは、様々な相の境界で光を散乱することによって、ゾーン１１２に第１の拡散反射特性を提供する。ゾーン１１５、１１６は、以前はゾーン１１２と同じ拡散反射特性を有していたが、ゾーン１１２の複屈折性を維持しながらゾーン１１６の第１及び第２の材料の少なくとも一方の複屈折性を低減又は排除するのに十分な量で熱を選択的に適用することによって処理されている。場合によっては、熱は、処理ゾーン１１６における混合層の構造的一体性、即ち、混合層の容積全体にわたる第１及び第２の材料のブレンド形態を維持するのに十分なだけ低い場合もあり得る。ゾーン１１６における材料の低減した複屈折性は、主として、ゾーン１１２の第１の拡散反射特性と異なるゾーン１１６の第２の拡散反射特性の主要な要因となる。
【００６２】
図に示されるように、フィルム１１０は、ゾーン１１２における特徴的な厚さｄ１、ｄ２及びゾーン１１６における特徴的な厚さｄ１’、ｄ２’を有する。厚さｄ１、ｄ１’は各ゾーンにおける、フィルムの前部外表面からフィルムの後部外表面まで測定される物理的厚さである。厚さｄ２、ｄ２’は、フィルムの前面の最も近くに配置された、混合層３１１の外側主表面から、フィルムの裏面の前面の最も近くに配置された、混合層３１１の反対側主表面までを測定した物理的厚さである。したがって、ゾーン１１２におけるフィルム１１０の厚さとゾーン１１６におけるフィルムの厚さを比較しようとする場合、いずれの測定がより便利であるかによって、ｄ１とｄ１’又はｄ２とｄ２’の比較を選択してもよい。殆どの場合、ｄ１とｄ１’との比較は、ｄ２とｄ２’との比較と実質的に同じ結果（比例的に）をもたらすであろう。（言うまでもなく、外層３１６、３１８が省略された場合には、ｄ１とｄ２とは同じになる。）しかしながら、層３１６、３１８の一方又は両方が、ある場所から別の場所にかけて著しい厚さの変化を経るが、それに対応する厚さの変化がその下にある混合層に存在しないか、あるいはその逆の場合など、著しい食い違いが存在する場合、特に外層３１６、３１８が、混合層と比較して、フィルムの拡散反射特性に僅かな影響しか与えない場合に、ｄ２及びｄ２’パラメーターを、種々のゾーンにおける全体的なフィルム厚さをより良好に表すものとして用いることが望ましいこともある。
【００６３】
言うまでもなく、２つ以上の別個の混合層を含有している光学フィルムでは、あらゆる所与の混合層の厚さもまた、層の裏主表面から前主表面までのｚ軸に沿った距離として測定されかつ特徴付けられることができる。この情報は、フィルム１１０の、異なるゾーン１１２、１１６の物理的特性を比較する、より徹底した分析においてより顕著となり得る。
【００６４】
前述のように、ゾーン１１６は、混合層３１１の少なくとも１つの材料又は相が隣接ゾーン１１２の複屈折性と比べて複屈折性の一部又は全部を失うように、熱の選択的な適用によって処理されており、それにより、ゾーン１１６は、混合層の異なる層間の界面における光散乱によりもたらされる拡散反射特性を呈し、これはゾーン１１２の拡散反射特性と異なる。選択的な加熱プロセスは、ゾーン１１６に対する選択的な圧力の適用を含まないことがあり、これはフィルムに対する厚さの変化を実質的に生じないことがある（パラメーターｄ１／ｄ１’又はパラメーターｄ２／ｄ２’のいずれを使用しても）。例えば、フィルム１１０は、ゾーン１１６において、ゾーン１１２又は非処理のフィルムで観察される厚さの通常の変動を超えない範囲でゾーン１１２の平均厚さからずれる、平均厚さを呈することがある。したがって、ゾーン１１６の熱処理の前に、フィルム１１０は、ゾーン１１２において、またはゾーン１１２及びゾーン１１６の一部を包含するフィルムの領域にわたり、Δｄの厚さ（ｄ１又はｄ２）の変動を呈することがあり、ゾーン１１６はゾーン１１２の空間的な平均厚さｄ１、ｄ２に対して、Δｄを超えない範囲で異なる空間的な平均厚さｄ１’、ｄ２’を（それぞれ）有し得る。パラメーターΔｄは、例えば、厚さｄ１又はｄ２の空間的分布における、１、２又は３の標準偏差を表し得る。
【００６５】
いくつかの場合において、ゾーン１１６の熱処理は、ゾーン１１６におけるフィルム厚さに一定の変化を生じ得る。これらの厚さの変化は例えば、光学フィルム１１０を構成する異なる材料の局部的な収縮及び／又は膨張から生じることがあり、あるいは他のいくつかの熱により誘起される現象から生じることがある。しかしながら、このような厚さの変化は、生じる場合、処理ゾーン１１６の拡散反射特性へのこれらの影響において、処理ゾーンにおける複屈折性の低減又は排除が担う主な役割と比較して、第二義的役割のみを担う。多くの場合において、フィルムに皺ができるのを避けるため、又は他の理由のために、内部パターン化を達成する選択的な熱処理の間、フィルムの縁部を張力下において保持することが望ましい場合がある。適用される張力の程度、及び熱処理の詳細はまた、処理ゾーンにおいてある程度の厚さの変化を生じ得る。
【００６６】
他の場所で論じられているように、ある場合には、たとえ熱処理の間に選択的な圧力が実際にゾーン１１６に加えられていない場合でも、処理ゾーン１１６におけるフィルム１１０の厚さ、即ちｄ１’又はｄ２’は、非処理ゾーン１１２におけるフィルムの厚さとはいくぶん異なっていてもよい。このため、図３は、ｄ１’を３０  ｄ１とは僅かに異なるものとして、かつｄ２’をｄ２とは僅かに異なるものとして示している。移行ゾーン１１５はまた、一般的に図示され、「突出部」又は他の検出可能なアーチファクトが、選択可能な熱処理の結果としてフィルムの外表面に存在し得る。しかしながら、ある場合には、処理は、隣接する処理ゾーンと非処理ゾーンとの間に検出可能なアーチファクトを生じない場合がある。例えば、いくつかの場合において、ゾーン間の境界を横断するように指を滑らせる観察者がゾーン間に突出部、隆起部又は他の物理的アーチファクトを検出しない場合がある。
【００６７】
ある状況下では、処理ゾーンと非処理ゾーンとの間の厚さの差が、光学フィルムの厚さを通じて非比例的となることもあり得る。例えば、ある場合には、外側のスキン層が、処理されたゾーンと非処理ゾーンとの間で、百分率変化で表される比較的小さな厚さの差を有することがあり得るが、その一方で、１つ以上の内部混合層が、同じゾーン間で、百分率変化で表される大きな厚さの差を有することがある。
【００６８】
図４は、内部パターン化を組み込んだ別の拡散反射光学フィルム４１０の一部分の概略断面図である。フィルム４１０は、外側の光学的に厚いスキン層４１６、４１８と、これらスキン層の間に挟まれる中央の混合層４１１とを含む。混合層の全ての部分はフィルム４１０の内部である。（代替実施形態では、スキン層の一方又は両方は省略され、その場合には、混合層の一方又は両方の主表面は気体媒質に露出し得る。）混合層４１１は、異なる第１の相及び第２の相（例えば、連続及び分散相、又は共連続相）の中に層４１１全体にわたって分布される少なくとも第１及び第２の異なる材料を含み、第１及び第２の材料又は相の少なくとも一方は、フィルムの少なくともいくつかのゾーン又は領域において複屈折性である。混合層の中の別個の相は、少なくともフィルムの第１の非処理ゾーン４２２に第１の拡散反射特性を提供する。フィルム４１０は、混合層の内部の別個の相から散乱する光と関連しているが、第１の拡散反射特性と異なる第２の拡散反射特性を提供するように、隣接ゾーン４２０、４２４において、これらのゾーンに選択的に圧力を加えることなく選択的に加熱されている。こうした拡散反射特性の違いは、処理ゾーンと非処理ゾーンとの間の、反射及び／又は透過光のイリデッセンス、輝度、及び／又は拡散性若しくはヘイズの違いとして観察者に明らかになり得、こうした違いはまた、光の偏光状態（例えば、斜めの入射光のｓ偏光成分とｐ偏光成分の対比）に依存し得る。これら特性の相違はまた、入射角度及び／又は観察角度と共に、並びに入射光及び／又は観察光の偏光状態と共に変化又はシフトし得る。フィルム４１０はゾーン４２０、４２２、４２４で実質的に同じフィルム厚さを有してもよく、又はフィルム厚さはこれらのゾーン間で若干変化してもよいが、ゾーンの間のフィルム厚さのあらゆる差は、第１の拡散反射特性と第２の拡散反射特性との間の差の主な原因とはならない。ゾーン４２０、４２２、４２４は、階層又は層４１６内の平行線模様によって示されるように、フィルムの内部又は内側にあるパターンを形成する。この平行線模様は、混合層４１１のこれら領域内の材料又は相の少なくとも１つが、ゾーン４２２又は他の非処理ゾーンの複屈折性と比べて低減した複屈折性（ゼロ複屈折性を含む）を有することを示している。
【００６９】
ここで、図５Ａ〜図５Ｊの理想化されたグラフを参照する。これらのグラフは、拡散反射光学フィルムのパターン化のプロセスの説明を助ける。これらはまた、非処理及び処理ゾーンそれぞれにおける第１の拡散反射特性及び第２の拡散反射特性の異なる可能な組み合わせのいくつか、並びにこれらがどのように達成されるかを説明することを助ける。記載の目的のために、光学フィルムの非処理及び処理ゾーンの両方の拡散反射特性は、以下の３つの種類、即ち、ミラー様拡散反射特性、窓様拡散反射特性、及び偏光子様拡散反射特性の１つに分類され得る。ミラー様拡散反射特性は、垂直入射光の全ての偏光状態にわたって高い拡散反射率（例えば、ある場合には、５０％、６０％、７０％、８０％、９０％、９５％、又は９９％超過）を呈し、窓様拡散反射特性は、垂直入射光の全ての偏光状態にわたって低い反射率（例えば、ある場合には、２０％、１０％、５％、３％、又は１％未満）を呈し、偏光子様拡散反射特性は、ある偏光状態の垂直入射光については高い拡散反射率（例えば、ある場合には、５０％、６０％、７０％、８０％、９０％、９５％、又は９９％超過）を、異なる偏光状態の垂直入射光については低い拡散反射率（例えば、ある場合には、３０％、２０％、１０％、５％、３％、又は１％未満）を呈する。（それに代わって、拡散反射偏光子様特性が、他の偏光状態に対する、ある偏光状態の反射率の差において表現されてもよい。）読者は、拡散反射光学フィルム又は混合層と関連する、本明細書において記載される反射率値は、外側空気／ポリマー境界面におけるフレネル反射を含んでもよく、又は含まなくてもよいことに留意する。例えば、高反射率のある場合には、これらの値は表面寄与を含み得るが、低反射率のある場合には、これらの値は表面反射を排除し得る。外側空気／ポリマー表面寄与を含む反射率は、空気に浸漬しているむきだしのフィルムを用いて従来の方法で測定され得る一方で、空気／ポリマー表面寄与を含まない反射率は、既知の反射率の層を覆う屈折率整合流体を使用して測定され得、測定値から既知の反射率を引く。
【００７０】
これらの異なる特性の境界又は限度（例えば、何が「高い」拡散反射率であり、何が「低い」拡散反射率であるか）及びこれらの間の区別は、最終用途及び／又はシステム要件に依存し得る。例えば、全ての偏光状態にわたって適度な拡散反射率を呈する拡散反射光学フィルム又はその混合層は、ある用途においては拡散ミラーであるとみなされ、他の用途においては窓とみなされてよい。類似して、垂直入射光の異なる偏光状態にわたって適度に異なる大きさの拡散反射率を提供する拡散反射光学フィルム又はその混合層は、正確な反射率値に応じて、かつ異なる偏光状態にわたる反射率の差に対する所与の最終用途の感度に応じて、ある用途に対しては拡散偏光子、他の用途に対しては拡散ミラー、更に他の用途に対しては窓とみなされてよい。特に指定されない限り、ミラー、窓、及び偏光子の分類は、垂直入射光に関して特定される。読者は斜角の特性は、垂直入射における光学フィルムの特性と、いくつかの場合においては同じ又は類似しており、他の場合においては大幅に異なり得ることを理解する。
【００７１】
図５Ａ〜図５Ｊの各グラフにおいて、相対的屈折率値「ｎ」が垂直軸上にプロットされる。水平軸において、二相の混合層を特徴付ける６つの屈折率それぞれに位置又は印が提供され、「１ｘ」、「１ｙ」、及び「１ｚ」はｘ、ｙ及びｚ軸に沿った第１の材料又は相の屈折率を表し、これらは上記においてｎ１ｘ、ｎ１ｙ及びｎ１ｚと称された。同様に、「２ｘ」、「２ｙ」、及び「２ｚ」はｘ、ｙ、及びｚ軸に沿った第２の材料又は相の屈折率を表し、これらは上記においてｎ２ｘ、ｎ２ｙ、及びｎ２ｚと称された。少なくとも混合層の材料又は相に関する「第１の」及び「第２の」という用語は、広くは、任意の所与の材料又は相に所望通りに適宜割り当てられてもよいことを想起されたい。したがって、図５Ａ〜図５Ｊのそれぞれは、少なくとも２つの異なる様式に解釈され得、例えば、屈折率ｎ１ｘ、ｎ１ｙ、及びｎ１ｚと関連する第１の材料及び第１の相は連続相であってもよく、屈折率ｎ２ｘ、ｎ２ｙ、及びｎ２ｚと関連する第２の材料及び第２の相は分散相又は共連続相であってもよく、又は、屈折率ｎ１ｘ、ｎ１ｙ、及びｎ１ｚと関連する第１の材料及び第１の相は分散相又は共連続相であってもよく、屈折率ｎ２ｘ、ｎ２ｙ、及びｎ２ｚと関連する第２の材料及び第２の相は連続相であってもよい。したがって、以下の図５Ａ〜図５Ｊの説明では、第１及び第２の材料を用いた説明は単に例示を目的としており、逆の状況も暗示される。
【００７２】
図面における菱形の記号（◇）第１処理段階における材料の屈折率を表す。この第１段階は例えば、共押出され、急冷されたか又はキャストホイール上にキャストされたが、まだ伸張されるかないしは別の方法で配向されていないポリマー層に対応し得る。図面における白い（塗り潰されていない）円形の記号（○）は、第１段階より後の第２段階の処理における材料の屈折率を表す。第２段階は、混合層の第１の相と第２の相との間の界面からの光を散乱することによって光を拡散反射する光学フィルムへと、伸張されたか又は別の方法で配向された混合層に対応し得る。図面における小さな塗り潰された円形の記号又は点（●）は、第１及び第２段階より後の第３段階の処理における材料の屈折率値を表す。第３段階は、以下で更に論じるように、押出しされて配向された後に、選択的に熱処理された光学フィルムに対応してもよい。このような熱処理は典型的に、処理ゾーンと称される１つ以上の特定の部分又はゾーンに限定される。
【００７３】
所与の図面における様々な記号の垂直座標を比較することにより、読者は、光学フィルム、その製造方法並びにその処理及び非処理部分の光学特性に関する多くの情報を容易に確認することができる。例えば、一方又は両方の材料又は相が選択的熱処理の前又は後に複屈折性となるか又は複屈折性であったか否か、複屈折性が一軸性であるか二軸性であるか、並びに、複屈折性が大きいか小さいかについて、読者は確認することができる。読者はまた、図５Ａ〜図５Ｊから、３つの加工段階の各々に対して（キャスト状態、伸張状態、及び処理状態）、２つの層の間における屈折率の差、Δｎｘ、Δｎｙ、Δｎｚの各々の相対的大きさを確認することもできる。
【００７４】
上述したように、内部パターン化された完成した多層光学フィルムに対する先行物品が、ポリマー材料のキャストウェブであり得る。キャストウェブは、少なくとも１つの厚い混合層を含む、最終的なフィルムとの同じ数の層を有し得、これらの層は、最終的なフィルムで使用されるのと同じポリマー材料からなり得るが、キャストウェブはより厚く、その層は、厚い混合層の異なる相を含み、通常は全て等方性である。しかしながら、いくつかの場合では、図面に表されないが、キャストプロセスそれ自体が１つ以上の材料に存在するレベルの配向及び複屈折性を付与し得る。図５Ａ〜図５Ｊの菱形の記号は、その後の伸張手順の後に、拡散反射光学フィルムの混合層内の第１の相及び第２の相になるキャストウェブ中の２つのポリマー層の屈折率を表す。伸張後、材料のうちの少なくとも１つが配向されて複屈折性となり、配向された（しかしながら、依然としてパターン化されていない）拡散反射光学フィルムが形成される。これは図５Ａ〜Ｊにおいて、菱形の記号によって表されるこれらの各元の値から垂直にずれ得る白丸によって例示される。例えば、図５Ａにおいて、伸張手順は、第２の材料又は相の屈折率値をｘ軸に沿って上げるが、その屈折率をｙ軸及びｚ軸に沿って下げる。そのような屈折率のシフトは、フィルムをｙ軸及びｚ軸に沿って寸法的に緩和させながら、正方向に複屈折性を持つポリマー材料をｘ軸に沿って適切に一軸的に伸張することによって得ることができる。図５Ｂ〜図５Ｄにおいて、伸張手順は、第１の材料又は相の屈折率値をｘ及びｙ軸に沿って上げるが、その屈折率をｚ軸に沿って下げる。このような屈折率のシフトは、正方向に複屈折性を持つポリマー材料をｘ軸及びｙ軸に沿って適切に二軸的に伸張することによって得られる場合がある。図５Ｅにおいて伸張手順は、第１のポリマー材料又は相の複屈折率をｘ軸に沿って上げ、その屈折率をｚ軸に沿って下げ、ほぼ同じ屈折率をｙ軸に沿って維持する。ある場合には、この屈折率シフトは、ｘ軸に沿ってｙ軸と比較してより高度の伸張を使用して、正方向に複屈折性を持つポリマー材料をｘ軸及びｙ軸に沿って非対称に、二軸的に伸張することによって得られる場合がある。他の場合において、これは、ｘ軸に沿って一軸的に伸張し、一方でｙ軸においてフィルムを拘束する（拘束した一軸伸張）ことによっておよそ得られる場合がある。ｎ１ｘ、ｎ１ｙ及びｎ１ｚの白丸の少なくとも２つが異なる値の屈折率ｎを有するため、図５Ｂ〜図５Ｅのそれぞれにおいて、配向されているが非処理状態（白丸）の第１の材料は複屈折性であることに留意する。これらの図示の実施形態において、第２のポリマー材料は伸張後、キャスト状態及び配向されているが非処理の状態に関し、同じ屈折率値（ｎ２ｘ＝ｎ２ｙ＝ｎ２ｚ）によって示されるように、等方性のままである。
【００７５】
第１の拡散反射特性を提供するために混合層の第１の相及び第２の相に構成された第１及び第２の材料を有する少なくとも部分的な拡散反射光学フィルムを形成した後、フィルムは上記の選択的な加熱に備えた状態となる。加熱は、光学フィルムの第１のゾーンに隣接する第２のゾーンにおいて選択的に実施され、第１の（非処理）ゾーンにおいては複屈折性を不変に残す一方で、第１の相及び第２の相の少なくとも一方の複屈折性を低減又は排除するために、混合層内の少なくとも１つの複屈折性材料を部分的に又は全体的に、選択的に溶融し配向性を減少させるように調整される。場合によっては、選択的加熱はまた、第２のゾーンの第１の相及び第２の相の構造的一体性又はブレンド形態を維持するために実行され得る。処理された第２のゾーンにおける複屈折性材料が、全体的に、即ち、完全に配向性を除かれた場合には、複屈折相は、（例えばキャストウェブの）等方性状態に戻る。これは、図５Ｂ〜５Ｄに見られ、熱処理が第１の材料又は相の屈折率を引き起こし（ｎ１ｘ、ｎ１ｙ及びｎ１ｚと関連する小さい黒点参照）、キャストウェブ状態のこれらの値に戻る（同じ屈折率ｎ１ｘ、ｎ１ｙ、ｎ１ｚの菱形の記号参照）。菱形の記号が、等方性状態（例えば、キャストウェブ）の材料又は相の屈折率を表し、小さい黒点が最終的な内部パターン化フィルムにおける処理又は選択的に加熱したゾーンの材料又は相の屈折率を表し、白丸が最終的な内部パターン化フィルムの非処理ゾーンにおける材料又は相の屈折率を表すことを想起されたい。
【００７６】
処理された第２のゾーン内の複屈折性材料が、部分的にのみ、即ち、不完全に配向性を除かれた場合には、複屈折相は、加熱前の複屈折状態には満たないが等方性ではない複屈折状態へと緩和する。この場合、処理された第２のゾーンの複屈折相の屈折率は、図５Ａ〜図５Ｊに示される菱形の記号と白丸との間のいずれかの値を得る。このような不完全な複屈折緩和のいくつかの例は、参照により本明細書に組み込まれる、同一出願人によるＰＣＴ国際公開特許ＷＯ  ２０１０／０７５３６３（Ｍｅｒｒｉｌｌら）、「Ｉｎｔｅｒｎａｌｌｙ  Ｐａｔｔｅｒｎｅｄ  Ｍｕｌｔｉｌａｙｅｒ  Ｏｐｔｉｃａｌ  Ｆｉｌｍｓ  Ｗｉｔｈ  Ｍｕｌｔｉｐｌｅ  Ｂｉｒｅｆｒｉｎｇｅｎｔ  Ｌａｙｅｒｓ」により詳細に説明されている。
【００７７】
図５Ａにおいて、比較的低い屈折率を有する第１ポリマー材料が選択され、より高い屈折率を有し、正の応力−光学係数を有する第２ポリマー材料が選択される。材料は、混合層の第１の相及び第２の相として非混和性混合され、菱形の記号によって示される屈折率を有するキャストウェブを形成する。キャストウェブはその後、好適な条件下でｘ軸に沿って一軸的に伸張されて、第２の材料又は相中において複屈折性を誘起し、一方で第１の材料又は相は等方性のままである。屈折率値ｎ２ｘが更に増加してｎ１ｘとの大きな屈折率差Δｎｘを形成する。屈折率値ｎ２ｙ及びｎ２ｚは減少して、それぞれｎ１ｙ及びｎ１ｚとの小さな屈折率差Δｎｙ及びΔｎｚを形成する。例えば、値Δｎｙ及びΔｎｚはゼロであり得る。この屈折率の組は、適切な厚さ、構成、及び混合形態を有する混合層において実施されるとき、遮蔽軸であるｘ軸及び透過軸であるｙ軸を有する拡散反射偏光子を提供し得る。反射性偏光子は広帯域であり得、かつ白色光を実質的に反射し得、又は、層状のブレンド形態の場合には、虹色の帯域を有し得る。
【００７８】
この拡散反射偏光フィルムは、その後上記のように第２のゾーンにおいて内部パターン化され、一方で偏光フィルムを第１のゾーンにおいて損なわれていない状態に留め得る。放射エネルギーを第２のゾーンへと選択的に供給して選択的に加熱することにより、複屈折性の第２の相がその元の等方性状態へと、又は脱配向が不完全な場合には中間的な複屈折状態へと緩和する。緩和が完全であると、第２ゾーンは、拡散ミラー様フィルムとなり（混合層が適切な厚さ、組成、及び混合形態を有する場合）、Δｎｘ≒Δｎｙ≒Δｎｚである。最終的なフィルムはしたがって、一体型フィルム内において、１つのゾーンにおける拡散反射偏光子及び隣接するゾーンにおける拡散ミラー様フィルムを組み合せ、１つのゾーンから次のゾーンへと連続的に延びる混合層を有する。この図５Ａに関し、選択的な熱処理プロセスは、拡散反射偏光子フィルムを、拡散反射ミラーフィルムに変えることができる（即ち、偏光子→ミラー）。
【００７９】
図５Ｂにおいて、実質的に同じ屈折率を有する第１及び第２ポリマー材料が選択され、第１ポリマー材料は、正の応力−光学係数を有する。材料は、混合層の第１の相及び第２の相として非混和性混合され、菱形の記号によって示される屈折率を有するキャストウェブを形成する。キャストウェブはその後、好適な条件下でｘ軸及びｙ軸に沿って二軸的に伸張されて、第１の材料又は相中において複屈折性を誘起し、一方で第２の材料又は相は等方性のままである。屈折率値ｎ１ｘ、ｎ１ｙは増加して、ｎ２ｘ、ｎ２ｙとの実質的な屈折率差Δｎｘ、Δｎｙをそれぞれ形成する。屈折率値ｎ１ｚは減少して、Δｎｘ及びΔｎｙと反対の極性及び符合を有する、ｎ２ｚとの実質的な屈折率差Δｎｚを形成する。この屈折率の組は、適切な厚さ、構成、及び混合形態を有する混合層において実施されるとき、拡散ミラー様フィルムを提供することができる。フィルムによって提供される反射率は広帯域であり得、かつ白色光を実質的に反射し得、又は、層状のブレンド形態の場合には、虹色の帯域を有し得る。
【００８０】
この拡散ミラー様フィルムは、その後上記のように第２のゾーンにおいて内部パターン化され、一方で拡散ミラー様フィルムを第１のゾーンにおいて損なわれていない状態に留めることができる。放射エネルギーを第２のゾーンへと選択的に供給して選択的に加熱することにより、複屈折性の第１の相がその元の等方性状態へと、又は脱配向が不完全な場合には中間的な複屈折状態へと緩和する。緩和が完全であると、第２のゾーンは窓様フィルムとなり、Δｎｘ≒Δｎｙ≒Δｎｚ≒０である。フィルムのこの部分の拡散反射特性は、実質上反射でなく、かつ散乱又はヘイズでなく、実質上完全な透過である（２つの外表面におけるフレネル反射を除く）が、混合層の構造又はブレンド形態は保存され得る。（一部の実際的な実施形態において、屈折率の整合は完全でなくてもよく、小さな拡散反射率が、例えば分光光度計を用いて、少なくとも１つの偏光状態において有利にも検出されて、保存された混合層のモルホロジーの細部が確認及び暴露されてもよい。）最終的なフィルムはしたがって、一体型フィルム内において、１つのゾーンにおける拡散ミラー様反射体及び隣接するゾーンにおける実質的窓を組み合わせ、１つのゾーンから次のゾーンへと連続的に延びる混合層を有する。この図５Ｂに関し、選択的な熱処理プロセスは、拡散反射ミラーフィルムを窓フィルムに変えることができる（ミラー→窓）。
【００８１】
図５Ｂの実施形態に対する単純な代替が図５Ｃに図示され、第２（等方性）材料が、その屈折率が配向条件（白丸）においてｎ１ｘ及びｎ１ｙと実質的に一致する、異なる等方性材料と交換され、一方で第１（複屈折性）材料を不変のままにし同じ伸張条件を使用する。この場合、内部パターン化の前の伸張したフィルムは、垂直入射で、窓様外観において、非常に低い拡散反射率及び高い透過率を有し得る。このフィルムが、第２のゾーンへの選択的な放射エネルギーの供給により内部パターン化され、一方で第１のゾーンにおいて窓様フィルムを損なわれないままにする場合、選択的な加熱は複屈折性の第１の材料をこれらの元の等方性の状態まで、又は脱配向が不完全な場合は中間的な複屈折状態まで、緩和させる。緩和が完全であると、第２のゾーンは、拡散ミラー様フィルムとなり、大きい値Δｎｘ≒Δｎｙ≒Δｎｚを有する。最終的なフィルムはしたがって、一体型フィルム内において、１つのゾーンにおける実質的な窓様フィルム及び隣接するゾーンにおける実質的拡散ミラー様フィルムを組み合せ、１つのゾーンから次のゾーンへと連続的に延びる混合層を有する。この図５Ｃに関し、選択的な熱処理プロセスは、窓フィルムを拡散反射ミラーフィルムに変えることができる（窓→ミラー）。
【００８２】
図５Ｄにおいて、比較的低い屈折率を有する第２の材料又は相が選択され、より高い屈折率を有し、正の応力−光学係数を有する第１の材料又は相が選択される。材料は、混合層の第２の相及び第１の相として非混和性混合され、菱形の記号によって示される屈折率を有するキャストウェブを形成する。キャストウェブはその後、好適な条件下でｘ軸及びｙ軸に沿って二軸的に伸張されて、第１の材料又は相中において複屈折性を誘起し、一方で第２の材料又は相は等方性のままである。屈折率値ｎ１ｘ、ｎ１ｙは増加して、ｎ２ｘ、ｎ２ｙとの実質的な屈折率差Δｎｘ、Δｎｙをそれぞれ、更に形成する。屈折率値ｎ１ｚは減少して、ｎ２ｚとの実質的な屈折率の整合（Δｎｚ≒０）を形成する。この屈折率の組は、適切な厚さ、構成、及び混合形態を有する混合層において実施されるとき、第１の拡散ミラー様フィルムを提供することができる。この第１の拡散ミラー様フィルムは、実質的なｚ屈折率整合Δｎｚ≒０により、入射角の増加に伴うｓ偏光及びｐ偏光反射率の第１の角度依存を呈する。
【００８３】
この第１の拡散ミラー様フィルムは、その後上記のように第２のゾーンにおいて内部パターン化され、一方で第１の拡散ミラー様フィルムを第１のゾーンにおいて損なわれていない状態に留めることができる。放射エネルギーを第２のゾーンへと選択的に供給して選択的に加熱することにより、複屈折性の第１の相がその元の等方性状態へと、又は脱配向が不完全な場合には中間的な複屈折状態へと緩和する。緩和が完全であると、第２のゾーンは、第２のゾーンにおける第１のゾーンに対してより低い値Δｎｘ、Δｎｙ、Δｎｚにより、若干低い反射率を有する第２の拡散ミラー様フィルムとなる。第２の拡散ミラー様フィルムはまた、第１のゾーンと比べて異なる角度依存特性を呈する。即ち、第２の拡散ミラー様フィルムは、第２のゾーンにおける比較的大きなΔｎｚ及びブリュースター効果により、第１の角度依存と実質的に異なる、入射角の増加に伴うｓ偏光及びｐ偏光反射率の第２の角度依存を呈する。最終的なフィルムはしたがって、一体型フィルム内において、１つのゾーンにおける第１の拡散ミラー様反射体及び隣接するゾーンにおける第２の拡散ミラー様反射体を組み合せ、１つのゾーンから次のゾーンへと連続的に延びる混合層を有する。この図５Ｄに関し、選択的な熱処理プロセスは、拡散反射ミラーフィルムを異なる拡散反射ミラーフィルムへと変えることができる（ミラー１→ミラー２）。
【００８４】
図５Ｅは、図５Ｂのものに対する代替実施形態を表し、図５Ｂのものと同じ第１及び第２のポリマー材料が使用されてもよく、同じ又は類似のキャストウェブが製造されるが、キャストウェブは拡散ミラーフィルムの代わりに拡散偏光フィルムを製造するように異なる配向条件下において処理される。図５Ｂのものと同じポリマー材料が、キャストホイール上に共押出及びキャストされてキャストウェブを製造する。図５Ｂの手順に対する１つの差異は、２つの実施形態の間の伸張条件における差にもかかわらず、最終的な伸張フィルムが図５Ｂのものと同じ公称厚さであるように、キャストウェブの全体的な厚さを調節することであり得る。この図５Ｅの実施形態において、キャストウェブは、拘束された一軸的伸張（ｘ軸に沿って伸張され、ｙ軸に沿って拘束される）で、好適な条件下において配向され、第１の材料又は相において複屈折性を誘起し、一方で第２の材料又は相は等方性のままである。得られた拡散偏光フィルムは、その後上記のように第２のゾーンにおいて内部パターン化され、一方で拡散偏光フィルムを第１のゾーンにおいて損なわれていない状態に留め得る。放射エネルギーを第２のゾーンへと選択的に供給して選択的に加熱することにより、複屈折性材料又は相がその元の等方性状態に、又は脱配向が不完全な場合には中間的な複屈折状態へと緩和する。緩和が完全であると、第２のゾーンは窓様フィルムとなり、Δｎｘ≒Δｎｙ≒Δｎｚ≒０である。最終的なフィルムはしたがって、一体型フィルム内において、１つのゾーンにおける拡散反射性偏光子及び隣接するゾーンにおける実質的な窓を組み合せ、１つのゾーンから次のゾーンへと連続的に延びる混合層を有する。この図５Ｅに関し、選択的な熱処理プロセスは、拡散反射性偏光子フィルムを窓フィルムに変えることができる（偏光子→窓）。
【００８５】
図５Ｃのものに対する代替実施形態を表す図５Ｆは、第１の材料又は相に、正方向に複屈折性を持つ材料ではなく負の複屈折性材料を使用することにより窓−ミラーフィルムを提供する。図５Ｃにおけるように、配向条件（白丸）における第１材料の面内屈折率（ｎ１ｘ及びｎ１ｙ）と実質的に整合する等方性屈折率を有する第２の材料又は相が図５Ｆの実施形態のために選択される。図５Ｃのように、第１及び第２の材料は混合層に押出しされ、キャストホイール上にキャストされてキャストウェブを製造する。キャストウェブはその後、好適な条件下でｘ軸及びｙ軸に沿って二軸的に伸張されて、第１の材料又は相において複屈折性を誘起し、第２の材料又は相は等方性のままである。屈折率値ｎ１ｘ、ｎ１ｙは減少して第２材料の等方性屈折率と実質的に整合し、それによってΔｎｘ≒Δｎｙ≒０となる。屈折率値ｎ１ｚは増加してｎ２ｚとの実質的な屈折率差Δｎｚを生じる。この屈折率の組は、適切な厚さ、構成、及び混合形態を有する混合層において実施されるとき、そのｐ偏光の斜めの入射光における拡散反射率が入射角の増加と共に増加する窓フィルムを提供することができる。
【００８６】
この窓フィルムは、その後上記のように第２のゾーンにおいて内部パターン化され、一方で窓フィルムを第１のゾーンにおいて損なわれていない状態に留め得る。放射エネルギーを第２のゾーンへと供給して選択的に加熱することにより、複屈折性材料又は相がその元の等方性状態に、又は脱配向が不完全な場合には中間的な複屈折状態へと緩和する。緩和が完全であると、第２のゾーンは拡散ミラー様フィルムとなり、Δｎｘ≒Δｎｙ≒Δｎｚ≠０である。したがって、最終的なフィルムは、あるゾーンにおける窓フィルム及び隣接するゾーンにおける拡散ミラーフィルムを、あるゾーンから次のゾーンへと連続的に延びる混合層と組合わせて一体型フィルムとしている。この図５Ｆに関し、選択的な熱処理プロセスは、窓フィルムを拡散ミラーフィルムに変えることができる（窓→ウィンドウ）。
【００８７】
図５Ａ〜図５Ｆのそれぞれにおいて、混合層の光学材料又は相の一方は、伸張後（及び選択的熱処理後）に等方性のままである。しかしながら、広くはこのことが適用される必要はなく、本明細書において開示される選択的熱処理技術を用いて内部パターン化光学フィルムへと変換され得る多くの興味深くかつ有用な拡散反射光学フィルム設計は、混合層の２つの異なる光学材料又は相を含み、キャストウェブが伸張ないしは別の方法で配向された際に、これらの構成材料又は相両方（１つのみではなく）が複屈折性となる。このような光学フィルムは、このようなフィルムの混合層が、それぞれ伸張後に複屈折性である少なくとも２つの異なる材料又は相を含むため、本明細書において「二重複屈折性」光学フィルムと称される。このような二重複屈折性光学フィルムが選択的熱処理に曝露される場合、材料特性及び加熱条件によって処理ゾーンにおける多くの異なる反応が可能であり、例えば、両方の材料又は相が完全に緩和して等方性になってもよく、あるいは一方の材料が完全に若しくは部分的に緩和し一方で他方の材料層がその複屈折性を維持するか、又は両方の材料が異なる程度で緩和してもよい（例えば、一方の材料又は相が完全に緩和して等方性になり、一方で他方の材料又は相が部分的に緩和してその複屈折性の一部のみを維持する）。いずれにせよ、混合層の異なる材料の一方又は両方の複屈折性の変化は、フィルムの第１の（非処理）ゾーンの拡散反射特性と実質的に異なる、光学フィルムの第２の（処理）ゾーンの拡散反射特性を生じる。二重複屈折性光学フィルムの更なる詳細及びこれらを内部パターン化するために使用される選択的加熱技術は、同一出願人による、参照により本明細書に組み込まれる次のＰＣＴ国際特許出願に提供されている：ＷＯ  ２０１０／０７５３６３（Ｍｅｒｒｉｌｌら）「Ｉｎｔｅｒｎａｌｌｙ  Ｐａｔｔｅｒｎｅｄ  Ｍｕｌｔｉｌａｙｅｒ  Ｏｐｔｉｃａｌ  Ｆｉｌｍｓ  Ｗｉｔｈ  Ｍｕｌｔｉｐｌｅ  Ｂｉｒｅｆｒｉｎｇｅｎｔ  Ｌａｙｅｒｓ」及びＷＯ  ２０１０／０７５３８３（Ｍｅｒｒｉｌｌら）「Ｍｕｌｔｉｌａｙｅｒ  Ｏｐｔｉｃａｌ  Ｆｉｌｍｓ  Ｈａｖｉｎｇ  Ｓｉｄｅ−ｂｙ−Ｓｉｄｅ  Ｐｏｌａｒｉｚｅｒ／Ｐｏｌａｒｉｚｅｒ  Ｚｏｎｅｓ」。選択的熱処理による内部パターン化に好適な二重複屈折性光学フィルムのいくつかの例が、本出願において、図５Ｇ〜図５Ｊに図示される。
【００８８】
図５Ｇにおいて、同じ又は類似の等方性屈折率を有し、同じ又は類似の応力−光学係数を有するが（図５Ｇにおいて正として図示されるが、負の係数もまた使用され得る）、異なる溶融又は軟化温度を有する第１及び第２の材料又は相が選択される。材料は、非混和性混合され、好適な厚さ、組成、及びブレンド形態を有する混合層の第１の相及び第２の相として押出しされ、菱形の記号によって示される屈折率を有するキャストウェブを形成する。キャストウェブはその後、好適な条件下でｘ軸及びｙ軸に沿って二軸的に伸張されて、第１及び第２の材料の両方において複屈折性を誘起する。伸張により、第１の材料又は相の屈折率値ｎ１ｘ及びｎ１ｙが増加し、また第２の材料又は相の値ｎ２ｘ、ｎ２ｙが同様に増加し、一方でまたｎ１ｚ及びｎ２ｚが示されるように互いに同様の程度で減少し、それにより、各材料又は相は強力に一軸的に複屈折性であるが、２つの材料又は相の屈折率は３つの主方向全てに沿って実質的に整合する（Δｎｘ≒０、Δｎｙ≒０、及びΔｎｚ≒０）。この屈折率の組は、適切な厚さ、構成、及び混合形態を有する混合層において実施されるとき、垂直入射及び斜めの入射光に関して殆ど又は全く反射率を有さない窓様フィルムを提供し得る。
【００８９】
この窓フィルムは、その後上記のように第２のゾーンにおいて内部パターン化され、一方で窓フィルムを第１のゾーンにおいて損なわれていない状態に留め得る。放射エネルギーを第２のゾーンに選択的に供給することによる選択的な加熱により、複屈折性材料又は相の少なくとも１つが緩和し、より低い複屈折性となる（これは等方性になることを含む）。図５Ｇの場合、加熱は第１の材料の溶融又は軟化点よりも高く、第２の材料の溶解又は軟化点よりも低い温度に注意深く制御される。このように、選択的加熱により第２のゾーンの第１の材料又は相は、これらの元の等方性状態に、又は脱配向が不完全な場合は中間的な複屈折状態に緩和し、一方で第２のゾーンにおける第２の複屈折性材料又は相はこれらの複屈折性を実質的に維持する。第１の材料の緩和が完全である場合、第２のゾーンは、面内屈折率の差（Δｎｘ及びΔｎｙ）が比較的大きいこと、並びに、Δｎｘ及びΔｎｙと比較して反対の極性又は符号の比較的大きな面外屈折率の差Δｎｚを特徴とする。これらの屈折率の関係は、適切な厚さ、構成、及び混合形態を有する混合層において実施される際、第２のゾーンにおける拡散ミラー様フィルムを提供し得る。このミラーフィルムの拡散反射率は、Δｎｚの反対の極性により、入射角の増加に伴って増加する。最終的なフィルムはしたがって、一体型フィルム内において、１つのゾーンにおける窓フィルム及び隣接するゾーンにおける拡散ミラー様反射体を組み合せ、１つのゾーンから次のゾーンへと連続的に延びる混合層を有する。この図５Ｇに関し、選択的な熱処理プロセスは、窓フィルムを拡散反射ミラーフィルムに変えることができる（窓→ミラー）。
【００９０】
図５Ｈは、図５Ｇのものと類似の実施形態を表す。この場合も、同じ又は類似の等方性屈折率を有し、同じ又は類似の応力−光学係数を有し（図５Ｈにおいて正として図示されるが、負の係数もまた使用され得る）、異なる溶融又は軟化温度を有する第１及び第２の材料が選択される。材料は、非混和性混合され、好適な厚さ、組成、及びブレンド形態を有する混合層の第１の相及び第２の相として押出しされ、菱形の記号によって示される屈折率を有するキャストウェブを形成する。二軸的に延伸されるのではなく、図５Ｈのキャストウェブはその後、好適な条件下でｘ軸に沿って一軸的に伸張され（一方でフィルムをｙ軸に沿って拘束する）、第１及び第２の材料又は相の両方において複屈折性を誘起する。伸張により屈折率値ｎ１ｘ及びｎ２ｘが同程度増加し、一方でｎ１ｚ及びｎ２ｚが同程度減少し、一方でｎ１ｙ及びｎ２ｙは比較的一定に留まる。結果として、２つの材料又は相の屈折率は、各材料又は相が強力に二軸的に複屈折性であるにもかかわらず、３つの全ての主方向に沿って実質的に整合するものとなる（Δｎｘ≒０、Δｎｙ≒０、及びΔｎｚ≒０）。この屈折率の組は、適切な厚さ、構成、及び混合形態を有する混合層において実施されるとき、垂直入射及び斜めの入射光に関して殆ど又は全く反射率を有さない窓様フィルムを提供し得る。
【００９１】
この窓フィルムは、その後上記のように第２のゾーンにおいて内部パターン化され、一方で窓フィルムを第１のゾーンにおいて損なわれていない状態に留め得る。第２のゾーンに放射エネルギーを選択的に供給することによる選択的な加熱により、複屈折性材料又は相のうちの少なくとも１つが緩和して、より低い複屈折性となる。図５Ｈの場合、加熱はまた、第１の材料の溶融又は軟化点よりも高く、第２の材料の溶融又は軟化点よりも低い温度に注意深く制御される。このように、選択的加熱により第２のゾーンの第１の材料又は相は、これらの元の等方性状態に、脱配向が不完全な場合は中間的な複屈折状態に緩和し、一方で第２のゾーンにおける第２の材料又は相はこれらの複屈折性を実質的に維持する。第１材料の緩和が完全である場合第２のゾーンは、一方の面内方向における比較的大きな屈折率差（Δｎｘ）、他方の面内方向における０又はほぼ０の屈折率差（Δｎｙ）及びΔｎｘと反対の極性又は符合の比較的大きな面外屈折率差（Δｎｚ）によって特徴付けられる。これらの屈折率の関係は、適切な厚さ、構成、及び混合形態を有する混合層において実施される際、第２のゾーンにおける拡散反射偏光子フィルムを提供し得る。この偏光子フィルムは、ｙ方向と平行な透過軸及びｘ方向と平行な遮蔽軸を有する。遮蔽状態の偏光における偏光子フィルムの拡散反射率は（ｓ偏光成分及びｐ偏光成分の両方に関し）、Δｎｚと反対の極性により、入射角の増加に伴って増加する。最終的なフィルムはしたがって、一体型フィルム内において、１つのゾーンにおける窓フィルム及び隣接するゾーンにおける拡散反射偏光子フィルムを組み合せ、１つのゾーンから次のゾーンへと連続的に延びる混合層を有する。この図５Ｈに関し、選択的な熱処理プロセスは、窓フィルムを拡散反射偏光子フィルムに変えることができる（窓→偏光子）。
【００９２】
図５Ｉは、いくつかの点において図５Ｇのものと類似であるが、図５Ｈと異なる実施形態を表す。この場合も、同じ又は類似の等方性屈折率を有し、両方とも延伸後に複屈折性となる、第１及び第２の材料が選択される。第１及び第２材料は、異なる溶解若しくは軟化温度を有してもよく、又はこれらは実質的に同じであってもよい。しかしながら重要なことに、図５Ｉの材料は、異なる極性又は符合の応力−光学係数を有するように選択される。表される実施形態において、第１材料は、正の応力−光学係数を有し、第２材料は、負の応力−光学係数を有するが、反対の選択もまた行われ得る。材料は、非混和性混合され、好適な厚さ、組成、及びブレンド形態を有する混合層の第１の相及び第２の相として押出しされ、菱形の記号によって示される屈折率を有するキャストウェブを形成する。図５Ｇと同様に、図５Ｉのキャストウェブはその後、好適な条件下でｘ軸及びｙ軸に沿って二軸的に伸張されて、第１及び第２の材料又は相の両方において複屈折性を誘起する。伸張により、屈折率ｎ１ｘ及びｎ１ｙは同様の度合いで増加し、一方でｎ１ｚの大幅な減少を生じる。伸張によりまた、屈折率ｎ２ｘ及びｎ２ｙは同様の度合いで減少し、一方でｎ２ｚの大幅な増加を生じる。これは、実質的に等しい面内屈折率不整合（Δｎｘ≒Δｎｙ）及び反対の極性又は符号の更に大きな面外屈折率不整合Δｎｚを有する２つの材料又は相の屈折率をもたらす。この屈折率の組は、適切な厚さ、構成、及び混合形態を有する混合層において実施されるとき、拡散ミラー様フィルムを提供することができる。このミラーフィルムの拡散反射率は、Δｎｚの反対の極性により、入射角の増加に伴って増加する。
【００９３】
この拡散ミラーフィルムは、その後上記のように第２のゾーンにおいて内部パターン化され、一方でミラーフィルムを第１のゾーンにおいて損なわれていない状態に留め得る。第２のゾーンに放射エネルギーを選択的に供給することによる選択的な加熱により、複屈折性材料又は相のうちの少なくとも１つが緩和して、より低い複屈折性となる。図５Ｉの場合、加熱は、第１及び第２の材料の両方の溶融又は軟化点を超える温度に制御される。したがって、この加熱により第２のゾーンにおける第１及び第２の複屈折性材料又は相の両方は、これらの元の等方性状態又は脱配向が不完全な場合は中間的な複屈折状態へと緩和する。材料の緩和が完全であると、第２のゾーンは、３つの主方向全てに沿った屈折率の実質的な整合即ち、Δｎｘ≒Δｎｙ≒Δｎｚ≒０によって特徴付けられる。これらの屈折率の関係は、適切な厚さ、構成、及び混合形態を有する混合層において実施される際、第２のゾーンにおける窓フィルムを提供し得る。最終的なフィルムはしたがって、一体型フィルム内において、１つのゾーンにおける拡散ミラーフィルム及び隣接するゾーンにおける窓フィルムを組み合せ、１つのゾーンから次のゾーンへと連続的に延びる混合層を有する。この図５Ｉに関し、選択的な熱処理プロセスは、拡散ミラーフィルムを窓フィルムに変えることができる（ミラー→窓）。
【００９４】
図５Ｊの実施形態は、米国特許第６，１７９，９４８号（Ｍｅｒｒｉｌｌら）に記載される２工程延伸プロセスを使用する。このプロセスにおいて、キャストフィルムの伸張又は配向は、２段階の延伸プロセスを用いて実施され、この延伸プロセスは、ある材料又は相（例えば、混合層の第１の材料又は相）が実質的に両方の延伸工程の間に配向され、他の材料又は相（例えば、混合層の第２の材料又は相）が実質的に一方の延伸工程の間にのみ配向されるように、注意深く制御される。結果は、延伸後に実質的に二軸的に配向される１つの材料又は相を有し、かつ延伸後に実質的に一軸的に配置される別の材料又は相を有する拡散反射光学フィルムである。この区別は、２つのプロセス延伸工程の温度、歪み速度及び歪み程度などの、１つ以上の好適に異なるプロセス条件を使用することにより、２つの材料の異なる粘弾特性及び結晶化特性に作用することによって達成される。したがって、例えば、第１延伸工程は第１材料を第１方向に沿って実質的に配向させ、一方で第２材料をこの方向に沿って多くても極僅かにのみ配向させ得る。第１延伸工程の後、１つ以上のプロセス条件が好適に変更され、それによって第２延伸工程において第１及び第２材料の両方が第２方向に沿って実質的に配向される。この方法により、第１材料は本質的に二軸配向特性（例えば、屈折率は関係式ｎ１ｘ≒ｎ１ｙ≠ｎ１ｚを満たしてもよく、場合により一軸的複屈折性材料と称される）を想定することができ、一方で全く同じ混合層内の第２材料は、本質的に一軸配向特性（例えば、屈折率は関係式ｎ２ｘ≠ｎ２ｙ≠ｎ２ｚ≠ｎ２ｘを満たし、場合により二軸的複屈折性材料と称される）を想定することができる。
【００９５】
この背景により、図５Ｊは、第１及び第２の材料が、同じ又は類似の等方性屈折率を有し、延伸後に両方が複屈折性となり、同じ極性の応力−光学係数（図面においてこれらは両方とも正として表されているが、かわりにこれらは両方とも負であってもよい）を有するように選択される実施形態を表す。第１及び第２材料は、上記の２工程延伸プロセスが実施され得るように、異なる溶解又は軟化温度を有し、異なる粘弾及び／又は結晶化特性を有する。材料は非混和性混合され、好適な厚さ、組成、及びブレンド形態を有する混合層の第１の相及び第２の相として押出しされ、菱形の記号によって示される屈折率を有するキャストウェブを形成する。キャストウェブはその後、第１の材料又は相がｘ軸及びｙ軸の両方に沿って同等に配向されるように、上記の２工程延伸プロセスを用いてｘ軸及びｙ軸に沿って二軸的に伸張され、一方、第２の材料又は相はｙ軸に沿って優先的に配向され、ｘ軸に沿って殆ど又は全く配向しない。ここでも最終結果として得られる光学フィルムは、第１及び第２の材料又は相が共に複屈折性であるが、第１の材料が実質的に二軸配向特性を有し、第２の材料が実質的に一軸配向特性を有するものとなる。示されるように、材料及びプロセス条件は、伸張により屈折率値ｎ１ｘ及びｎ１ｙが同程度増加し、一方でｎ１ｚが大きく減少するように選択される。また伸張により、屈折率値ｎ２ｙは、ｎ１ｘ及びｎ１ｙの値と同等かこの近くの値まで増加し、屈折率ｎ２ｚが減少し、屈折率ｎ２ｘがほぼ同じままである（第２材料がｘ軸配向工程の間、低い度合いで配向する場合、ｎ２ｘは図に示されるように僅かに増加し得る）。この結果、１つの大きな面内屈折率の不整合（Δｎｘ）、かなり小さな面内屈折率の不整合（Δｎｙ≒０）、及び、Δｎｘとは反対の極性の、中間的な面外屈折率の不整合（Δｎｚ）を有する２つの材料又は相の屈折率が得られる。この屈折率の組が、適切な厚さ、構成、及び混合形態を有する混合層において実施されるとき、ｘ方向に沿った遮蔽軸及びｙ方向に沿った透過軸を有する第１の拡散反射偏光フィルムを提供することができる。
【００９６】
この第１の拡散反射偏光子フィルムは、その後上記のように第２のゾーンにおいて内部パターン化され、一方で偏光子フィルムを第１のゾーンにおいて損なわれていない状態に留め得る。第２のゾーンに放射エネルギーを選択的に供給することによる選択的な加熱により、複屈折性材料又は相のうちの少なくとも１つが緩和して、より低い複屈折性となる。この場合、加熱は、第１の材料又は相の溶融又は軟化点よりも高く、第２の材料又は相の溶融又は軟化点よりも低い温度に注意深く制御される。このように、選択的加熱により第２のゾーンの第１の材料又は相は、これらの元の等方性状態に、脱配向が不完全な場合は中間的な複屈折状態に緩和し、一方で第２のゾーンにおける第２の材料又は相はこれらの複屈折性を実質的に維持する。第１材料の緩和が完全であると、第２のゾーンは、一方の面内方向における比較的大きな屈折率差（Δｎｙ）、他方の面内方向における０又はほぼ０の屈折率差（Δｎｘ）及びΔｎｙと反対の極性又は符合の比較的大きな面外屈折率差（Δｎｚ）によって特徴付けられる。これらの屈折率の関係は、適切な厚さ、構成、及び混合形態を有する混合層において実施される際、第２のゾーンにおける２の拡散反射偏光子フィルムを提供し得る。留意すべきことに、この第２の拡散偏光子は、ｘ方向に平行な透過軸と、ｙ方向に平行な遮蔽軸とを有し、即ち、第１の拡散反射偏光子に対して垂直に配向されている。遮蔽状態の偏光に対する（ｓ偏光成分とｐ偏光成分との双方に対する）第２の偏光子フィルムの拡散反射率は、第２のゾーンにおけるΔｎｚの極性が反対であるがために、入射角の増加と共に増加する。最終的なフィルムはしたがって、一体型フィルム内において、１つのゾーンにおける第１の拡散反射偏光子フィルム及び隣接するゾーンにおける第２の拡散反射偏光子フィルムを組み合せ、第２の偏光子フィルムは第１の偏光子フィルムと垂直に配向され、１つのゾーンから次のゾーンへと連続的に延びる混合層を有する。この図５Ｊに関し、選択的な熱処理プロセスは、第１の拡散反射偏光子フィルムを第２の拡散反射偏光子フィルムに変えることができる（偏光子１→偏光子２）。
【００９７】
当然、第１のゾーンの拡散反射体の種類の及び第２のゾーンの拡散反射体の種類の、多数の可能な組み合わせが選択され得、図５Ａ〜図５Ｊに関して記載される実施形態は、いくつかのそのような組み合せのみを示し、限定とみなされるべきではない。正の複屈折性材料だけではなく、負の複屈折性材料及びこれらの組み合わせも使用され得る。複屈折性及び等方性ポリマーの組み合わせが使用される場合、複屈折性ポリマーは、等方性ポリマーの屈折率より低い、高い、又は同等の事前伸張の等方性屈折率を有し得る。実際に、材料の事前伸張の等方性屈折率は、使用される材料の種類にかかわらず、最終的なフィルムの所望の反射特性を生成するための必要に応じて、整合であるか若しくは実質的に整合であってもよく又は実質的に不整合であってよい。
【００９８】
図６は、拡散反射光学フィルムに関して本明細書で論じる複屈折緩和技術を用いて達成され得る様々な変換を要約する概略図である。したがって、図はまた、その拡散反射率が実質的に少なくとも１つの混合層の結果である内部パターン化光学フィルムの第１の（非処理）ゾーン及び第２の（熱処理）ゾーンにおける反射体種類の様々な組み合わせを要約する。図中の矢印は、第１の拡散反射特性から、第１の拡散反射特性と実質的に異なる第２の拡散反射特性への変換を表す。この場合も、説明を簡単にするため、「拡散反射特性」は、窓様フィルムに関連した透明性の高い低ヘイズ（ヘイズ又は散乱がない状態を含む）特性を包含することに留意されたいが、但し、かかるフィルムは少なくとも１つの入射方向及び偏光状態の光に関してかなりのヘイズ又は光散乱特性を有するフィルムから変換された、又は該フィルムに変換され得るものとする。図６の図は、例示目的で提供され、限定として解釈されるべきではないことにも留意されたい。
【００９９】
矢印６１０ａは、拡散ミラーフィルムから窓フィルムへの変換（例えば、図５Ｂ及び図５Ｉとの関連において記載される）を表す。そのような変換は、内部パターン化光学フィルムに、拡散ミラーフィルムを特徴とする１つ以上の第１の（非処理）ゾーン、及び窓フィルムを特徴とする１つ以上の第２の（処理された）ゾーンを与えるために用いることができる。矢印６１０ｂは、窓フィルムから拡散ミラーフィルムへの反対の変換（例えば、図５Ｃ、図５Ｆ、及び図５Ｇとの関連において記載される）を表す。そのような変換は、内部パターン化光学フィルムに、窓フィルムを特徴とする１つ以上の第１の（非処理）ゾーン、及び拡散ミラーフィルムを特徴とする１つ以上の第２の（処理された）ゾーンを与えるために用いることができる。
【０１００】
矢印６１２ａは、窓フィルムから拡散偏光子フィルムへの変換（例えば、図５Ｈとの関連において記載される）を表す。そのような変換は、内部パターン化光学フィルムに、窓フィルムを特徴とする１つ以上の第１の（非処理）ゾーン、及び拡散偏光子フィルムを特徴とする１つ以上の第２の（処理された）ゾーンを与えるために用いることができる。矢印６１２ｂは、拡散偏光子フィルムから窓フィルムへの反対の変換（例えば、図５Ｅの関連において記載される）を表す。そのような変換は、内部パターン化光学フィルムに、拡散偏光子フィルムを特徴とする１つ以上の第１の（非処理）ゾーン、及び窓フィルムを特徴とする１つ以上の第２の（処理された）ゾーンを与えるために用いることができる。
【０１０１】
多くの拡散反射偏光フィルムは、透過軸と平行に偏光された垂直入射光において反射率を殆ど又は全く有さないように設計されるが、いくつかの用途において、拡散反射性偏光フィルムがこのような光において僅かに又は更に実質的に反射率を呈することが望ましい。このようなフィルムは、延伸（伸張）フィルムの両方の面内屈折率差Δｎｘ及びΔｎｙに関して実質的な値を有する第１及び第２の材料又は相を有し得るが、これらの屈折率差の一方が、他方よりも著しく大きく、遮蔽軸及び透過軸を提供する。これらの屈折率の関係が適切な厚さ、組成、及び混合形態を有する混合層において実施される場合、結果は本明細書において部分的拡散偏光子と称される非対称の拡散反射性フィルムであり得る。このようなフィルムは、１つの偏光の垂直入射光において高い度合いの反射率を提供し、反対の偏光の垂直入射光において遥かに低いが依然として実質的な度合いの拡散反射性を提供する。このような偏光フィルムは、いくつかの高効率、例えば低損失ディスプレイ用途において並びに光リサイクリング及び空間的均一化システム並びに他の用途において特に有用であり得る。このようなフィルム（これはこの公開において非対称反射性フィルム（ＡＲＦ）と称される）及びこのようなフィルムの用途の更なる開示のために、ＰＣＴ国際公開特許ＷＯ  ２００８／１４４６５６号（Ｗｅｂｅｒら）「Ｂａｃｋｌｉｇｈｔ  ａｎｄ  Ｄｉｓｐｌａｙ  Ｓｙｓｔｅｍ  Ｕｓｉｎｇ  Ｓａｍｅ」が参照される。
【０１０２】
矢印６１４ａは、拡散偏光子フィルムから拡散ミラーフィルムへの変換（例えば、図５Ａとの関連において記載される）を表す。そのような変換は、内部パターン化光学フィルムに、拡散偏光子フィルムを特徴とする１つ以上の第１の（非処理）ゾーン、及び拡散ミラーフィルムを特徴とする１つ以上の第２の（処理された）ゾーンを与えるために用いることができる。矢印６１４ｂは、拡散ミラーフィルムから拡散偏光子フィルムへの反対の変換を表す。そのような変換は、内部パターン化光学フィルムに、拡散ミラーフィルムを特徴とする１つ以上の第１の（非処理）ゾーン、及び拡散偏光子フィルムを特徴とする１つ以上の第２の（処理された）ゾーンを与えるために用いることができる。
【０１０３】
矢印６１６、６１８、及び６２０は、１つの種類の拡散ミラーから別の種類の拡散ミラーへの（例えば、図５Ｄを参照）、１つの種類の窓から別の種類の窓への、及び１つの種類の拡散偏光子から別の種類の拡散偏光子への（例えば、図５Ｊを参照）変換を表す。窓−窓型の変換（窓１→窓２）は、上記の屈折率変換のいずれかを使用して達成することができるが（図５Ａ〜図５Ｊに記載されるものが挙げられるが、これらに限定されない）、混合層の厚さ、組成、及び／又はブレンド形態は、いずれかの所与の相−相屈折率差に関して、混合層が窓様反射特性とみなされるのに十分に低い拡散反射率を提供するように調整される。通常の観察者にフィルムが実質的に明澄又は透明に見える場合でさえも、非常に弱い拡散反射性が分光光度計などの機器で検出され得ることを、上の議論から思い出されたい。読者はまた、図６の図は例示目的で提供され、限定する様に解釈されるべきではないことを想起する。
【０１０４】
この時点で、図５Ａ〜図５Ｊ、及び図６を見直した後、読者は、光学フィルムの混合層の中の材料又は相の少なくとも１つの複屈折性を低減するための、本明細書において記載される選択的な熱処理は、光学フィルムを「活性化する」、即ち、これを、比較的低いことのある初期の拡散反射率（少なくとも１つの偏光状態）から、実質的により高い拡散反射率へと変更するために使用され得、又はこれは光学フィルムを「不活性化する」、即ち、これを、比較的高いことのある初期の拡散反射率（少なくとも１つの偏光状態において）を実質的により低い拡散反射率へと変更するために使用され得ることを理解するであろう。換言すると、選択的熱処理は、混合層の相間の１つ以上の軸に沿って屈折率不整合を増加させるために使用され得、又はこれは屈折率不整合を低減するために使用され得る。
【０１０５】
ＳＴＯＦフィルムの反射特性の変化は、主としてＳＴＯＦフィルムの材料又は層の複屈折性の熱によって誘導された緩和と関係があるという事実は、ＳＴＯＦフィルムをパターン化するために用いた選択的処理プロセスが、主として一方向又は不可逆的であり得ることを意味する。例えば、初期の第１の反射特性が第２の反射特性に変更されるように処理された（放射エネルギーの吸収によって選択的に熱処理された）ＳＴＯＦフィルムの所与の領域又はゾーンは、その後、元の第１の反射特性を再度獲得するように別の放射ビームで処理されることはできない。実際に、初期の熱処理がゾーンの複屈折性を実質的に排除した場合には、同じ又は類似の放射ビームを用いた更なる放射処理は、ゾーンの反射特性に殆ど又は全く付加的作用を及ぼし得ない。ＳＴＯＦフィルムのパターン化のこの一方向又は不可逆的な側面は、例えば、不正使用防止が重要である、例えばセキュリティ用途、又は、例えば他の構成部品要素のスイッチを切り替えるのに使用される光場又は電場の安定性が望ましいディスプレイ又は光電子用途において、特に有利であり得る。他の用途では、連続相におけるＳＴＯＦフィルムパターン化のこの一方向又は不可逆的な側面は、別の相の中の切替可能な要素、例として、例えば第１のゾーンに複屈折性を有しかつ第２のゾーンに殆ど又は全く複屈折性を有さない安定したパターン化された連続相が望ましい光電子装置、と組み合わされ得る。
【０１０６】
図７において、開示される内部パターン化フィルムを提供するため、拡散反射光学フィルムの第２のゾーンを選択的に加熱するために使用され得る構成７００が図示される。簡潔に、フィルム全体にわたって又は少なくともその第１のゾーンから第２のゾーンまで延びる少なくとも１つの混合層を含む光学フィルム７１０が提供される。混合層の異なる第１の相及び第２の相はフィルムの内部であり、フィルムに第１の拡散反射特性を提供する。高放射光源７２０は、好適な波長、強度及び光線サイズの方向付けられた光線７２２を提供し、入射光のいくらかを吸収により熱に転換することにより、フィルムの照明された部分７２４を選択的に加熱する。好ましくは、フィルムの吸収は、適度な電力の光源で十分な加熱を提供するために十分に大きいが、フィルムの初期表面で過度の光が吸収されて表面に損傷を生じ得るほど大きくない。これは以下で更に記載される。ある場合には、斜めに配置された光源７２０ａ、有向ビーム７２２ａ、及び被照射部分７２４ａによって示すように、光源を斜めの極角θで方向付けることが望ましい場合もある。このような斜照明は、光学フィルム７１０の拡散反射率が、入射角及び／又は偏光状態と共に変化する場合に望ましくあり得る。反射性偏光子のような非対称の拡散反射体では、光源を制御された方位角φで方向付けることも望ましくあり得る。ある入射方向（例えば所与の（θ，φ）座標対によって定義される）及び偏光状態では、例えば、フィルムは、第２のゾーンの混合層の所望の吸収量及びそれに伴う加熱を防止する方法で、有向ビーム７２２／７２２ａをかなりの程度まで散乱し得る。別の入射方向（θ，φ）及び／又は偏光状態では、第２のゾーンの混合層の所望の吸収量及びそれに伴う加熱が、上述の複屈折緩和及び反射率変換を生成できるように、散乱は実質的に低減し得る。したがって、有向ビーム７２２／７２２ａの入射方向（θ，φ）及び偏光状態は、混合層にわたる過度の散乱を避けるように選択され得、例えば、それらは、混合層又は光学フィルムの最小散乱と一致するように、又は別の言い方をすれば、混合層を通る正透過最大値と一致するように、選択され得る。拡散反射フィルムが反射性偏光子である場合、偏光状態は、偏光子の通過状態であるのが望ましくあり得る。
【０１０７】
混合構造は、類似の多層体と異なり、処理に使用される典型的な波長で少なくとも残留散乱を有する傾向があるので、第２のゾーンの忠実度及び精度（例えばゾーン間の移行幅及び第２のゾーンの最小サイズ）は、有向ビームの波長域にわたって測定した場合に、有向ビームについて選択した角度及び偏光の第１及び第２の拡散反射率の状況の影響も受け得る。典型的には、有向ビームによる処理中の散乱を最小限に抑えることは、忠実度及び精度を改善する傾向がある。
【０１０８】
１つの有用な測定方法では、最小散乱は、透過半球の総２π立体角全体の積分から得る全透過率Ｔではなくて、入射／発散度の軸に関する固定立体角（例えば１５度の全角度の錐体、即ち発散度の反射角から＋／−７．５度又は約０．８２ステラジアンの立体角）にわたる積分透過率（例えば測定した透過ＢＳＤＦによる）によって画定され得る。この量は、混合層を通る正透過を表わしているとみなされ得る。この正透過は、入射ビームの方向（θ，φ）及び偏光状態に伴って変化し得、その場合、最大値又は同等な類似の高い値の領域を見出し得る。散乱が波長に伴った明らかな変化を示す場合、測定中の処理を防ぐのに十分なだけ低い強度で書き込み波長を使用して第１のゾーンのＢＳＤＦを測定するのが有利であり得る。拡散反射性偏光子の場合には、垂直入射の通過状態に沿って偏光された光でフィルムを光輝処理するのが有利であり得る。系が少なくとも第１又は第２のゾーンにおいてブリュースター角を示す場合には、垂直から外れる角度で導かれる光線を用いて加工するためにｐ偏光状態を用いるのが有利であり得る。ブリュースター角を有する拡散反射性偏光子の場合、方位角通過状態の面内のこのブリュースター（極）角に沿って偏光された光でフィルムを処理するのが有利であり得る。
【０１０９】
系が、第１のゾーンと第２のゾーンとの間の最大正透過に関して実質的に異なる極及び方位座標を示す場合、中間座標が最適な処理条件を提供し得る。例えば、第１のゾーンの最大正透過が入射方向（θ１，φ１）であることが認められ、第２のゾーンの最大正透過が入射方向（θ２，φ２）であることが認められる場合には、最適条件は、中間の極角θ３がθ１とθ２との間であり、中間の方位角φ３がφ１とφ２との間であるように、中間方向（θ３，φ３）に認められる場合もあり得る。
【０１１０】
系が、処理又は書き込みビーム条件に関し、第１のゾーンから第２のゾーンへの散乱増加を呈する場合、光線は処理の最中に一層拡散されるようになり得る。こうした場合には、例えばプロセスの間に混合層の後側部分をより早い段階で変換するのを助けるために、光線の焦点をフィルム面の後方に置くことが有利であり得る。たとえ第２のゾーンの分散が低減するとしても、フィルムがビームエネルギーの一部を吸収することから、フィルムの前側から後側にかけての強度のバランスをとるために、光線の焦点をフィルム面の後方に置くことが有利であり得る。多くの場合、フィルムの位置の変動があまり重要でなくなるように、例えばビーム幅をゆっくり変化させるなど、ビーム集束は緩慢でなければならない。集束速度は、第１のゾーンと第２のゾーンとの間の移行幅にも影響を与え得る。
【０１１１】
いくつかの場合において、方向付けられた光線７２２又は７２２ａは、照明された部分７２４又は７２４ａが所望の最終的な第２のゾーンの形状を有するような様式の形状にすることができる。他の場合において、方向付けられた光線は所望の第２のゾーンよりも大きさが小さい形状を有してもよい。後者の状況において、ビーム操向機器を使用して、処理するゾーンの所望の形状を描くように、光学フィルムの表面を有向ビームで走査することができる。ビームスプリッター、レンズ配列、ポッケルスセル、音響光学変調器などの装置及び当業者によって既知の技術及び装置による、方向付けられた光線の空間的及び時間的調節もまた利用され得る。
【０１１２】
図８Ａ〜図８Ｃは、パターン化拡散反射フィルムの異なる第２のゾーンの概略頂面図を提供し、表されるゾーンを形成することができるフィルムに対し、方向付けられた光線の可能な経路がその上に重ねられている。図８Ａにおいて、光線が光学フィルム８１０に方向付けられ、経路８１６に沿って始点８１６ａから終点８１６ｂまで制御された速度で走査され、任意の形状のゾーン８１４においてフィルムを選択的に加熱してこれを第１のゾーン８１２から区別する。図８Ｂ及び図８Ｃは類似している。図８Ｂにおいて、矩形の形状をなすゾーン８２４においてフィルムを選択的に加熱して、そのゾーン８２４を隣接する第１のゾーン８２２と区別するために、光線が光学フィルム８２０に向けられており、制御された速度で始点８２６ａから経路８２６に沿って走査されている。図８Ｃにおいて、矩形の形状をなすゾーン８３４においてフィルムを選択的に加熱して、そのゾーン８３４を隣接する第１のゾーン８３２と区別するために、光線が光学フィルム８３０に向けられており、制御された速度で不連続的な経路８３６〜８４２などに沿って走査されている。図８Ａ〜図８Ｃのそれぞれにおいて、加熱は、混合層の中の第１のゾーンの少なくとも１つの内部材料又は相の複屈折性を維持しながら、第２のゾーンの混合層の中の少なくとも１つの内部材料又は相の複屈折性を低減又は排除するのに十分である。場合によっては、加熱はまた、第２のゾーンの混合層の別個の相の構造的一体性（混合形態）を維持した状態で、また、第２のゾーンへの圧力の選択的な適用なしに達成され得る。
【０１１３】
図９Ａ及び図９Ｂは、光学フィルムの吸収率が、最適な局部的加熱を提供するためにどのように調整され得るか又はされるべきかという問題に対処する。図９Ａ及び図９Ｂのグラフは、同じ水平方向の縮尺でプロットされ、これは放射光線がフィルムを伝搬する際のその深さ又は位置を表す。０％の深さはフィルムの前面に対応し、１００％の深さがフィルムの後面に対応する。図９Ａは放射光線の相対的強度Ｉ／Ｉｏを垂直軸に沿ってプロットする。図９Ｂは、フィルム内の各深さにおける局部的吸収係数（放射光線の選択される波長又は波長帯域）をプロットする。
【０１１４】
３つの異なる光学フィルムの実施形態に関し、３つの曲線が各図においてプロットされる。これら実施形態のそれぞれは三層構造であると仮定し、中間層（領域９１５ｂに対応する）は、少なくとも第１及び第２の別個の相を有する混合特性を有し、外層（領域９１５ａ及び９１５ｃに対応する）は均一構成であり、例えば、低ヘイズの光透過性ポリマー材料からなる。第１の実施形態において、フィルムは、方向付けられた光線の波長において、その厚さ全体にわたり、実質的に均一で低い吸収率を有する。この実施形態は、図９Ａの曲線９１０及び図９Ｂの曲線９２０としてプロットされる。第２の実施形態において、フィルムは、その厚さ全体にわたり、実質的に均一かつ高い吸収率を有する。この実施形態は、図９Ａの曲線９１２及び図９Ｂの曲線９２２としてプロットされる。第３の実施形態において、フィルムはその厚さの領域９１５ａ及び９１５ｃ全体にわたり比較的低い吸収率を有するが、その厚さの領域９１５ｂにおいて中間的な吸収率を有する。
【０１１５】
第１の実施形態は、多くの場合において低すぎる吸収係数を有する。方向付けられた光線は、曲線９１０の一定の傾斜によって示されるように、深さの関数として均一に吸収され、これはいくつかの場合において望ましい場合があるが、１００％の深さにおける曲線９１０の高い値によって示されるように、極僅かな光が実際に吸収され、これは高い割合の方向付けられた光が無駄になることを意味する。それでもなお、いくつかの場合においてこの第１の実施形態は、いくつかのフィルムの処理において依然として非常に有用であり得る。第２の実施形態は、多くの場合において高すぎる吸収係数を有する。実質的に全ての方向付けられた光線が吸収され、無駄がないが、高吸収率により過剰な量の光がフィルムの前面で吸収されて、これがフィルムの表面に損傷を生じ得る。吸収性が高すぎる場合、フィルムの前面の位置の又はその近くの混合層の一部に損傷を与えずに、適正な量の熱を混合層の内部に供給することはできない。第３の実施形態は、例えば、フィルムの混合層に（例えば、混合層の第１の相（例えば連続相）のみに、若しくは混合層の第２の相（例えば分散相）のみに、又は第１の相及び第２の両方に）吸収剤を選択的に組み込むことによって達成され得る、不均一な吸収プロファイルを利用する。吸収率のレベル（局部的な吸収係数によって制御される）は、望ましくは中間的なレベルに設定され、それによって方向付けられた光線の適切な部分がフィルムの調整された吸収領域９１５ｂに吸収されるが、吸収率は、反対側の端部と比較して過剰な量の熱が領域９１５ｂの入射端部に供給されるほど高くはない。多くの場合において、吸収領域９１５ｂの吸収率は依然として適度に弱く、例えば、この領域における相対的な強度特性９１４は、例えば９１５ａ及び９１５ｃなどの他の領域よりも単純により急な傾斜を有し、より直線として見える場合がある。以降で更に記載されるように、吸収率の適切さは、この吸収率を、所望の効果を達成するための入射する方向付けられた光線のパワー及び持続時間に対して調和させることによって決定される。
【０１１６】
第３の実施形態の主要例では、光学フィルムは、２つの厚いスキン層と、それらの間の１つの混合層とからなる構造を有し得、混合層は、第１及び第２の別個の相を構成する２種類のポリマー材料Ａ及びＢのみから構成され得る。吸収剤は、吸収率を適度なレベルまで高めるためにポリマー材料Ａに組み込まれるが、吸収剤はポリマーＢには組み込まれない。材料Ａ及びＢは共に、混合層の中の別個の相として提供されるが、スキン層はポリマーＢのみで構成される。こうした構造は、弱く吸収する材料Ｂを使用するので、フィルムの外表面（即ちスキン層）において低い吸収率を有する。この構造は、混合層の中で（より弱く吸収する材料Ｂと共に）より強力に吸収する材料Ａを使用するので、混合層において高い吸収率を有することになる。そのような配列は、外表面層にではなく、フィルムの内部層に、特に内部混合層に、優先的に熱を供給するために用いられ得る。具体的には、こうした層の少なくとも外表面は実質的に変化しないままであるが、内部層は、少なくとも１つの相の複屈折性が低減することにより変更されるという状態が存在し得る。更に、これら外層は、全体的なフィルム一体性を維持することができ、かつ放射加熱プロセス中の内部層の垂下、縮み、若しくは薄化（例えば収縮を阻止することにより）、又は表面の粗面化を阻止することができる。重要でない変形において、吸収剤は、混合層に供給される所与のポリマー（例えばポリマー「Ａ」）に組み込まれるが、スキン層に供給される全く同じポリマーに組み込まれなくてもよい。適切な機器を用いると、混合層は、異なる３種類以上のポリマー材料（Ａ、Ｂ、Ｃ、．．．）を含むことができ、多種多様な異なる吸収プロファイルをもたらして、フィルムの選択された内部に熱を供給するために、それらの材料のうちの１つ、一部、又は全てに吸収性剤が添加されてよいことに留意されたい。
【０１１７】
第３の実施形態の更なる例において、スキン層は混合層を含んでもよく、コア層は、光学的に透明である促進層であってもよい。促進層にも吸収剤が装填され得る。ある条件下で、促進層を放射ビームで加熱した後、選択的な加熱を達成するために、促進層から混合層へと熱拡散させることが可能であり得る。促進層があまり加熱されないと、熱拡散の温度フロントは、ある場合には、混合層の外表面に有意に影響を与える前に、有効閾値未満まで低下する場合がある。場合によっては、促進層は、混合層の少なくとも１つの連続相よりも有意に高い融点を有し得る。この場合、促進層の材料を溶融せずに光線で促進層を加熱した後、混合層の少なくとも一部の選択的加熱及び複屈折性の低下を達成するために、促進層から混合層へと熱拡散させることが可能であり得る。このようにして、促進層は、全体的なフィルム一体性を維持し、かつ選択的加熱プロセスの間のフィルムの垂下、縮み、及び／又は薄化を阻止し得る。同様に、表面粗面化は、選択的加熱中に最も外側の表面を十分に冷却した状態に維持することによって最小限に抑える又は排除することができる。
【０１１８】
この第３の実施形態の更なる詳細において、混合層及び促進層を交互に有する多層構造体が使用され得る。促進層に吸収剤が装填されてもよい。混合層にも吸収剤が装填されてもよく、ある場合には、促進層よりも低い濃度又は重量パーセントで装填され得る。最も外側のスキン層は、吸収剤を有さない、混合層又は非光学的なスキン層のいずれかであり得る。スキン層は、この場合、どの個別内部混合層よりも厚くてもよい。促進層が、混合物を第１の状態から第２の状態に変換するために温度閾値を超える程度まで加熱される場合、熱拡散フロントは、外側混合スキン層の表面をこの閾値を上回るまで上昇させるのには不十分であるという結果になる。フィルムの厚さを通じて選択的加熱を達成するために促進層からの熱フロントを使用することはまた、第１のゾーンから第２のゾーンへの散乱が増大する場合に特に有利であり得る。層が十分に厚く、エネルギーが十分迅速に導入される場合、熱の増加は、放射ビームの実際の適用中に促進層の中にをより多く含まれ得る。次に、選択された面内位置における放射エネルギーの適用が完了した後、熱拡散は選択的加熱を達成する。言うまでもなく、熱拡散はまた、平面全体の第１のゾーンと第２のゾーンとの間の移行部にも広がる。場合によっては、面内の移行長は、この構造の個別混合層の厚さとほぼ同じ寸法に維持され得る。
【０１１９】
これら様々な例において、構造及び処理設計上の特徴は、内部吸収層に対する外層の厚さ、相対密度、熱容量、熱拡散率、様々な層の中の吸収剤の濃度及び吸収係数、並びに適用される放射ビームの強度、ビーム形状、及び継続時間を含む。例えば、吸収促進層を使用するスキームでは、これらは、必要なエネルギーを熱フロントに供給するだけの十分な熱容量を有する必要がある。同様に、フィルムに供給されるエネルギーの総量は、フィルムの最も外側の表面において所望の効果を達成するだけ十分に小さい必要がある。吸収剤の装填量（濃度）が異なる複数の隣接する促進層を使用して、放射エネルギーの適用中及び適用後の熱拡散フロントを管理することも使用され得る。
【０１２０】
混合層自体の中の吸収剤の分散及び配置もまた考慮すべきである。多くの場合、複屈折性が低減される層の中に吸収剤を装填するのが有利であり得る。このようにして、熱的分布はより均一となり得、複屈折性の低減閾値はより明確に規定され得る。これに対して、相内への分散の質もまた重要であり得る。吸収剤が混和性染料の場合、相が十分に小さい場合には、吸収剤との混和性が高い材料の中に吸収剤を装填するのが有利であり得る。吸収剤は、混合物を流す過程で、少なくとも部分的に１つの相から他方の層へと、又は界面の中に移動し得る。物理的分散はまた、１つ又は他の相材料の中で良好に形成され得る。吸収剤は、少なくとも一部が、粒子又は凝集体として存在する場合、吸収剤が周囲のポリマー材料よりも過熱されて、ポリマーの分解、若しくはその他の黒化、又はいわゆる「マーキング」を引き起こさないように、より小さな粒径が一般に好ましい。５ミクロン、２ミクロン、１ミクロン、０．５ミクロン、又は０．５ミクロン未満の平均粒径が望ましい。材料を押出成形機に導入する前に、例えばいわゆる「マスターバッチ」を形成するために、所望のポリマー材料の中に吸収剤を予混合するのが有利であることが多い。吸収剤は、添加される前にミル粉砕されるか又は別の方法で粉砕され得る。場合によっては、吸収剤は、重合されている樹脂に組み込まれ得る。
【０１２１】
上記の実施形態のものと類似の吸収プロファイルは、光学フィルムにおいて使用される様々な本来の材料の固有の吸収特性を用いて得ることができる。したがって、フィルム構成体は、フィルムの様々な層又は相において異なる吸収特性を有する異なる材料を含んでもよく、これらの様々な層又は相はフィルム形成中に一緒に形成されていてもよく（例えば、共押出及び配向機械装置）又は例えば積層によって後で組み合わせられる別個の前駆体フィルムとして形成されていてもよい。
【０１２２】
ここで先行の教示及び開示の態様について反復及び補足する。
【０１２３】
上記開示は、とりわけ、その最初の製造の後に、非接触の放射手段によって変えることができる、「書き込み可能な」拡散反射光学フィルムを記載するものと考えることができる。拡散反射光学フィルムは、混合層の異なる第１の相及び第２の相を形成する少なくとも２種類の材料と、更に任意に、もう一方の２種類の材料の一方又は両方に分散される、本発明に記述の目的のための、第３の材料と称される吸収剤とを含み得る。これらの材料の複屈折性を低減又は排除するために、第１の相及び第２の相（これらの一方又は両方は吸収剤を含有していてもよい）の少なくとも一方を、部分的に又は全体的に、選択的に溶融し配向性を減少させるための、特定のスペクトルバンドの有向放射エネルギー処理を用いたプロセスもまた開示される。処理は、フィルム面にわたる、選択された空間位置に適用される。処理後に空間的に調整された光学的変動を有する最終的な光学フィルム自体がまた開示される。開示されるフィルムは、最初に均一にキャストされ、延伸した光学体が、所与の用途の個別の要件に適合するように空間的に調整されるビジネスプロセスにおいて使用され得る。
【０１２４】
特に興味深い一態様は、選択された内部光学材料（例えば混合層の所与の相）の複屈折性を選択的に除去すると共に、後にパルス赤外線レーザー源又は他の好適な高放射輝度の光源で処理することで、他の内部又は表面層を比較的変化のないままに残すことによって、例えば、近赤外線吸収染料又は他の吸収剤を含有する拡散反射光学フィルムの空間的なパターン形成を制御することである。
【０１２５】
本明細書で開示されるフィルム（選択的な熱処理前及び選択的な熱処理後のいずれも）は、その内部材料の少なくとも一部の複屈折性が、フィルムの１つ以上のゾーンにおいて低減されて、最初の又は第１の拡散反射特と異なる第２の拡散反射特性をもたらし得るものであり、ＳＴＯＦ（空間的に調整された光学フィルム（Spatially Tailored Optical Film））と呼ばれることもある。
【０１２６】
フィルム、方法及びビジネスプロセスは、空間的に制御されたレベルの配向が所望される任意の用途において一般的に有用であり得る。関心の領域としては、例えば、ディスプレイ、装飾及びセキュリティ用途が挙げられる。いくつかの用途は、複数の領域に跨る場合がある。例えば、いくらかの物品は、例えば、しるしの形態の従来的なパターン化を含むフィルム、基材又は他の層と組み合わせた、本明細書において開示される内部パターン化フィルムを組み込み得る。得られる物品は、セキュリティ用途において有用であり得るが、その型はまた装飾的であるとみなすこともできる。このような物品の選択的な熱処理は、内部パターン化フィルムの設計によって、他のフィルムの従来的なパターンの部分を選択的に阻害するか（反射率を増加させることにより）又は曝露する（反射率を低減させることにより）、内部パターン化フィルムにおけるゾーンを生成し得る。
【０１２７】
ＳＴＯＦフィルム及び物品は、多種多様なディスプレイ及び他の拡張範囲型（extended area）光電子デバイス、例えば、バックライト、標識、照明器具、チャネル文字、導光、又は光導管システムなどで使用され得る。このようなデバイスは、偏光又は非偏光を放射し得る。こうしたデバイスは、白色光、即ち、通常の観察者によって通常は白と知覚される光、又は白以外の特定の光を放射し得る。こうしたデバイスは、例えば、液晶アレイ、有機発光デバイス（ＯＬＥＤ）、及び／又は発光ダイオード（ＬＥＤ）を含み得る。こうしたデバイスは、三次元表示、例えば、立体表示であってもよく、又は三次元表示を含んでもよい。こうしたデバイスは、透過型ディスプレイ、反射型ディスプレイ、及び／又は半透過型ディスプレイであってもよく、又はこれらを含んでもよい。こうしたデバイスは、エッジ照明ディスプレイ及び／又は直接照明ディスプレイを含んでもよい。
【０１２８】
更にセキュリティ用途に関し、開示されるフィルムは、ＩＤカード、運転免許証、パスポート、アクセス制御パス、金融取引カード（クレジット、デビット、プリペイド又は他の）、ブランド保護又はＩＤラベルなどを含む様々なセキュリティ構成体において使用され得る。フィルムは、セキュリティ構成体の他の層又は部分の内側又は外側層として積層されるかないしは別の方法で接着され得る。フィルムがパッチとして含まれるとき、これは、カード、ページ又はラベルの主表面の一部のみを被覆し得る。いくつかの場合において、セキュリティ構成体の基材又は唯一の要素としてフィルムを使用することが可能であり得る。フィルムは、ホログラム、印刷画像（凹版、オフセット、バーコードなど）、再帰反射性機構、ＵＶ又はＩＲ活性化画像などの、セキュリティ構成体の多くの機構の１つとして含まれ得る。いくつかの場合において、開示されるフィルムはこれらの他のセキュリティ機構と組み合わせて層化され得る。フィルムは、例えば、署名、画像、個人用コード番号などの個人化可能な機構をセキュリティ構成体に提供するために使用され得る。個人化可能な機構は、個人用文書ホルダー又は特定の製品に、例えば、製造者タグ、ロット認証タグ、不正開封防止コードなどに関連し得る。個人化可能機構は、線及び点のパターンを含む様々な走査パターンで作製され得る。
【０１２９】
書き込み可能なフィルムは、顕在的な（例えば、通常の観察者に明確に視認可能である）セキュリティ機能と潜在的なセキュリティ機能の両方を、セキュリティ構造体に設けることができる。例えば、書き込み可能な拡散反射偏光子層は、偏光分析器によって可視の潜在的機能（例えば、分析器の偏光状態によって消える機能）を提供することができる。
【０１３０】
開示される書き込み可能な拡散反射フィルムを使用して製造される更なる有用な物品としては、多種多様な身元確認資料（ＩＤ資料）が挙げられる。用語「ＩＤ資料」は広く定義され、パスポート、運転免許証、国際ＩＤカード、ソーシャル・セキュリティ・カード、有権者登録及び／又は身分証明書カード、出生証明書、警察ＩＤカード、国境通過カード、セキュリティクリアランスバッジ、社会保障カード、ビザ、入国書類及びカード、銃器所持許可証、会員券、電話カード、プリペイドカード、社員バッジ、デビットカード、クレジットカード、並びに商品券及びカードを非限定的に含むことが意図されている。ＩＤ資料は「セキュリティドキュメント」と呼ばれる場合もある。本開示の物品は、ＩＤ資料であってもよく、又はＩＤ資料の一部であってもよい。開示されるパターン化可能なフィルムを使用して製造され得るその他の有用な物品としては、カラー画像を含む物品、及び偽造又は詐欺を防ぐためにアイテムの信頼性が重要な値打ちのある物、例えば、貨幣、銀行券、チェック、及び株券など、並びに、製品タグ、製品包装、ラベル、表、地図などに情報を提供する、装飾的な、又は認識可能なマーク又はしるしを生成するために使用され得る物品、が挙げられる。
【０１３１】
開示される書き込み可能な拡散反射フィルムを利用することができる更に有用な物品としては、パスポート；ＩＤバッジ；催し物の入場券；アフィニティーカード；確認及び認証用商品識別フォーマット及び広告販売促進商品；ブランド強化画像；警察、消防又は他の緊急車両の紋章などのグラフィック用途の識別表示画像；キオスク、夜間電光表示、及び自動車ダッシュボードディスプレイのようなグラフィック用途の情報提示画像；並びに、業務用名刺、品質表示票、美術品、靴及びボトル製品のような製品上の合成画像の使用によるノベルティ促進グッズが挙げられる。
【０１３２】
セキュリティ用途に関してここで記載される機能の多くは、装飾用途においても同様に有用である。例えば、個人化ロゴがしたがって、消費者物品内に埋め込まれ得る。
【０１３３】
積層構成体が上記で記載されたが、異なる光学特性を有する別のフィルム又は基材となんらかの方法で接合されるか又は組み合わせられる本明細書において開示される、拡散ＳＴＯＦ型フィルムを組み込むこれらの及び他の種類の光学体は、更なる記載に値する。いくつかの場合において「別のフィルム又は基材」は、吸収性偏光子、色付き透過性フィルム（例えば、着色された単一層ポリマー）、リターディングフィルム、ガラスプレート、白色又は色付きカードストック等、及びこれらの組み合わせなどの、別の従来的な光学フィルム又は基材であるか又はこれを含み得る。ある場合には、「別のフィルム又は基材」は、更に又は代わりに、電磁スペクトルの選択部分にわたる光を反射するように調整された１つ以上のミクロ層のパケットを有する多層光学フィルム（偏光子、ミラー、窓、又はこれらの組み合わせを問わない）であってもよく、又は該多層光学フィルムを含んでいてもよい。
【０１３４】
開示されるフィルム及び光学体は、対象となる選択された用途に合わせて光学体によって通常変換されるスペクトルバンドの外側にあり得る、選択されたスペクトル範囲において、放射線で処理され得る。放射処理は、選択されるスペクトル帯域の光をフィルムの選択される位置に十分な強度において収束させることができる、任意の様々な手段によって達成され得る。放射処理のための特に好適な手段はパルスレーザーである。これは増幅したパルスレーザーであり得る。いくつかの状況において、レーザーは微調整可能であり得る。例えば、可視帯域において動作可能に反射性である光学フィルムは、近赤外線又は近紫外線において、ポリマーがそこで特に吸収性で無い場合、吸収剤を有してもよい。好ましくは、この方向付けられた放射エネルギーの選択された入射角に関して、フィルムは方向付けられた放射エネルギーを反射するべきではないが、反射率が十分に低い場合、処理は依然として可能であり得る。レーザーからの放射エネルギーは多くの場合、実質的に偏光している。上述したように、フィルムの内部に送達するエネルギーを最大にし、かつエネルギー損失を最小にするために、光学フィルムの拡散反射率の最小値と一致する角度及び偏光で衝突ビームを配向するのが有用であり得る。
【０１３５】
フィルムの厚さを通じて吸収された放射エネルギー及び厚さを通じて生じる熱パルスの管理は、本開示の一態様である。混合層において１つ以上の材料又は相の複屈折性の低減又は排除をもたらす制御された溶解は、均一な効果を確実にするために、有向放射線の適度に低いレベルの吸収を必要とする。処理される層の材料は、過剰なイオン化又は熱分解のいずれかを生じるため、時間パルス又は熱的見地のいずれからも、過熱するべきではない。例えば、純粋に熱容量が要因となる場合を想定すると、２５℃から所望される３００℃にした材料は、２７５℃加熱される。選択される層が有向放射線の１０％を吸収する場合、有向放射線源に最も近い前部は、後部が所望の３００℃まで加熱されるために、約３３０℃まで加熱される必要がある。フィルムの最も熱い部分と有害な温度又はイオン化条件との間の十分なヘッドルームが維持されるべきである。例えば、過熱を防ぐため、厚さを通じた温度の制御が、１つの材料のみから複屈折性を選択的に排除するために重要であり得る。いくつかの場合において、予備加熱が所望され得る。レーザーエネルギーの視点から、プロセスの有効性が、レーザー曝露前及びその間にフィルムを予備加熱することによって増加し得る。フィルムの予備加熱温度は、室温より高いが、混合層に使用されるポリマーの溶融温度よりも低くなければならない。典型的に、フィルムがその厚さを通じて予備加熱されると、大量の方向付けされた放射線が、熱的なヘッドルームと同じレベルだけ吸収され得る。例えば、２００℃の選択されるフィルム領域の後部が、１００℃の差で３００℃まで加熱される場合、光線の入射エネルギーの約１０％が吸収される場合、前部は３１０℃までのみ過熱される。この場合、選択される領域は向けられた放射線の約２３％まで吸収することができ、また結果として約３３０℃まで加熱し、前部において１３０℃の温度上昇、後部において１００℃上昇してやはり所望の３００℃に到達する。予備加熱の量は、選択された領域を超えた顕著な融解を生じる、冷却中の熱パルスの流出を防ぐために制御される必要があり得る。一般的に予備加熱が高いほど、フィルム厚さの残部が溶解に近付く。これらの選択されない部分は、熱パルスが広がるにつれて融解しやすくなる場合がある。方向付けられた放射線によって誘発される最大温度、その様々な層厚さによるフィルム構成の不均衡、フィルムを通じた予備加熱勾配及び方向付けられた放射線の経路は全て、フィルム及びプロセスを最適化するために一緒に考慮される必要があり得る。実際、材料をその融解領域まで加熱するためだけではなくまた融解を実際に生じさせるために十分なエネルギーが好ましくは吸収されるため、熱管理は更により複雑である。有向放射線のエネルギーパルスの管理は、溶融が実際に生じ得ることを確実にし、かつ、光学フィルムの別の混合層の複屈折性材料又は相を溶融させることなく、ある混合層の複屈折性材料又は相を融解させるなど、望ましくない溶融を防止するために、熱波が厚さ軸又はｚ軸に沿って適度に封じ込められることを確実にするために、時間因子を含むべきである。特に、パルスの順序及び持続時間は慎重に制御される必要があり得る。
【０１３６】
レーザー源の出力、走査速度及び光線形状（レーザー源が選択的な過熱に使用される場合）及び染料の充填（又は実際に何らかの吸収剤が使用される場合は別の吸収剤の充填）が組み合わせられて、断熱条件下でフィルムの処理領域に透過される効果的なエネルギーを提供する。実際に熱的条件は一般的に断熱性ではないが、およそのレーザープロセス条件は、フィルム構成体の仕様、背景温度並びに適切な材料の様々な熱容量、融解熱及び融解点の情報での、断熱条件を想定した変換ために必要とされるエネルギーを決定することによって推定することができる。ＩＲ吸収剤又は他の吸収剤の分散は重要な考察事項であり得る（染料溶解限度及び溶解構造を含む）。非溶解の染料及び顔料、粒径及び形状分布が重要であり得る。例えば、過剰な大きさの吸収性粒子は、これらの周囲のフィルムマトリックスと比較して過熱する場合があり、分解、しわ、気泡、層剥離又は他の損傷などのフィルムの欠陥を生じる。表面及び埋め込まれた埃及び類似の粒子状物質がまた無作為的な又は予期しない欠陥を生じ得るため、フィルム透明性もまた重要であり得る。他の考察事項としては、レーザー源の光線形状及び周波数（パルス源が使用される場合）、走査パターン、フィルムの搭載（例えば接着剤での積層による又は他の手段によるカード又は他の基材への）及び熱伝導（例えば、フィルム内の様々な熱伝導率及びフィルムからの熱伝導係数によって制御される）が挙げられる。
【０１３７】
フィルム面にわたって吸収される放射エネルギーの管理はまた、所望の空間的特徴を確実にするために重要であり得る。光線の寸法及び収束もまた重要なプロセス制御法である。いくつかの場合において、光線がその最小寸法に収束する位置にフィルムを定置することが望ましい場合があるが、他の場合においては、光線が所望の程度焦点から外れる位置に意図的に定置され得る。フィルムを走査する方法及び領域の処理中に方向付けられた光線の経路がそれ自体にどれだけ早く重複する又は折り返し得るかが、表面粗さ、平滑度、ヘイズ、皺及び他の現象を変えることができる。上記のフィルム予備加熱に関し、光線は、現在照射されているフィルムの部分が最近照射されたフィルムの部分に近くなるような方法で制御され得、それによってレーザー自体によって提供される熱は、現在照射されているフィルムの部分を予備加熱するものと考えることができる。これは、例えば、光線が第１経路に沿って走査され、直後に（第１経路に沿って近接する部分が依然として高温である間に）第１経路に隣接するか又は更に若干重複している第２経路に沿って走査される場合に生じ得る。
【０１３８】
方向付けられた放射線の持続時間などの、時間に関する態様もまた重要であり得る。比較的短いパルス動作が多くの場合有利であることが見出された。例えば、いくつかの典型的な場合において、レーザー曝露の持続時間によって決定される加熱時間は、好ましくは１０ナノ秒〜１０ミリ秒の範囲であることが見出された。上方の曝露持続時間は、所与の用途において許容され得る、厚さを通じたフィルムの他の部分への熱拡散の程度の関数である。持続時間がより短いと、エネルギーの関心の所望のフィルム領域への供給はより小さく、例えば、殆どが所望のパケット内に含まれる瞬間的な熱パルスを形成することが可能であり得る。熱拡散の詳細は、材料、特定の材料配向条件における不均等な熱伝導性、密度、熱容量、関心の領域の厚さ、光線持続時間などの関数である。代表的な実施形態において、混合層によって吸収されるエネルギーは、混合層の別個の相の少なくとも１つを融解するために十分な強度及び継続時間であるが、フィルムの構成成分を蒸発させる、有意に化学的に改質する又は焼灼するには不十分な強度及び持続時間である。
【０１３９】
レーザー曝露が第２のゾーンの材料相の複屈折性を改質するために、高強度（高出力／単位面積）及び高エネルギー密度の両方が望ましいが、必須ではない。これらの特性は、処理に必要な時間を減じることによって、混合層内の材料が有向放射線を吸収することで発生する相当な量の熱が混合層内に留まるのを確実にするのに役立つ。熱拡散は、層内におけるエネルギーの集中を減じ、それゆえに加工の効率を低下させることもある。この点において、僅かな量の熱のみが、混合層の外側へ、第１の（非処理）ゾーン内へと横方向に又は（処理された）第２のゾーン内でのいずれかで、フィルムの他の層に放散することが多くの場合望ましい。第２のゾーンにおいてフィルムの厚さの一部分のみを加熱することが望まれる場合、第２のゾーン内の吸収層又は層の外側に散逸する熱が増加するにつれて、加工の効率が低下する。
【０１４０】
冷却方法もまた、慎重に考慮される必要があり得る。いくつかの場合においては急冷が有用であり得る。例えば、急冷は、冷却過程中の、例えば、相の１つ以上の再結晶化により、フィルムのヘイズを防止することができる。フィルムの一方又は両方の側面からの冷却が望ましいことがある。別の重要な態様は、混合層と共に共押出しされる、又は、例えば圧力及び／又は接着積層によってフィルム構成体に後で加えられる、効果的な支持を提供するための、並びに、処理中及び処理直後の熱拡散フロントのヒートシンクとしての、付加的な層の使用であり得る。場合によっては、こうした付加的な層は、例えばセキュリティ物品の一部として、ポリマー製のカードの一部であり得る。更に、こうした付加的な層は、全体的なフィルム一体性を維持するのを助けることができ、かつ放射加熱プロセス中及び放射加熱プロセス後の混合層の垂下、縮み、又は薄化（例えば収縮を阻止することによって）、あるいは外表面の粗面化を阻止することができる。
【０１４１】
方向付けられた放射線の適度に低いレベルの吸収がまた、最終用途において重要であり得る。環境曝露がフィルムを不当に加熱しないことが望ましい。特に、直射日光に曝露された際に近赤外線吸収が、フィルムの加熱を生じ得る。好ましくは、予測される光束がフィルムの温度を不当に上昇させない。例えば、通常使用においてフィルムのガラス転移温度未満のシステムの温度を維持することが望ましい場合がある。エネルギー吸収の量は、所与のレベルの予備加熱から必要な温度差を達成するために、パルスから捕捉されなくてはならないエネルギーの量に部分的に関連する。
【０１４２】
システムにおける望ましい吸収はしたがって光束レベルの調和、熱拡散（流出）、予備加熱及び冷却によって最適化され得、望ましい均一性及び処理程度を達成する一方で、色、灰色度又は環境放射線吸収などの最終用途の懸念を最小化する。
【０１４３】
フィルムの機能層若しくは機能領域の間にエネルギー吸収緩衝層又は領域を組み込むことが有用であり得る。これらの緩衝領域は、加熱されて更に部分的に又は全体的に融解し、一方でフィルムの別の機能領域を熱拡散（流出）による加熱から保護し得る。一例において、この緩衝領域は、混合層において使用されるものと類似の又は異なる材料の、混合層の間の層であり得る。別の実施例において、より低い融解温度の材料が、より高い融解温度の材料の機能層の間で「熱減速バンプ」として使用され得る。
【０１４４】
ポリマーフィルム内の材料の融解点及び／又は軟化点（例えばガラス転移温度）は、示差走査熱量計（ＤＳＣ）技術を用いて測定及び分析され得る。このような技術では、フィルムサンプルは最初に、試験前に、例えば、２００ｍＴｏｒｒ（２６．７Ｐａ）未満の真空下で、約４８時間にわたり、６０℃で好適に乾燥され得る。約５ｍｇのサンプルがその後計量され、気密密閉したアルミニウムＴｚｅｒｏパン内に密封され得る。加熱−冷却−加熱ランプ（ramp）がその後、好適な温度範囲（例えば、３０〜２９０℃）にわたって行われ得る。２０℃／分の一定の加熱速度又は他の好適な加熱速度がランプに使用され得る。走査後、第１加熱の熱トレースが、軟化工程の変化及び融解ピークについて分析され得る。分析は融解温度及び融解温度と関連する特徴的な帯域幅の両方を示すことがあり、帯域幅は半値幅（ＰＷＨＨ）と称される。ＰＷＨＨの有限な値は、単一の正確な温度ではなく有限な範囲の温度にわたって融解し得るという事実を反映している。ＰＷＨＨは、その異なる材料が互いに近い（ピーク）融解温度を有する物品にとって重要になり得る。ＤＳＣ技術は、拡散反射光学フィルムにおける使用のために好適な３つの代表的な材料：ポリエチレンナフタレート（ＰＥＮ）；ＰＥＮのナフタレート系コポリマー、米国特許出願公開ＵＳ  ２００９／０２７３８３６（Ｙｕｓｔら）のいわゆるＰＥＮ−ＣＨＤＭ１０（本明細書において「ＰＥＮ−Ｇｂ」と称される）；及び２０％のジメチル２，６−ナフタレンジカルボキシレート（ＮＤＣ）が４，４’ビフェニルジカルボン酸ジメチルエステルと置換されたＰＥＮ系ポリマー（本明細書においてＰＥＮＢＢ２０と称される）の融解温度及びＰＷＨＨを測定するために用いられた。これらの材料のサンプルが測定され、ＰＥＮ、ＰＥＮ−Ｇｂ及びＰＥＮＢＢ２０サンプルに関してそれぞれ２６１、２４８及び２３９℃の融点を呈した。サンプルのＰＷＨＨもまた測定された。ＰＥＮサンプルのＰＷＨＨは７℃であるが、ポリマーのプロセス条件によってこれは５〜１０℃の範囲であり得る。ＰＥＮ−ＧｐサンプルのＰＷＨＨは６℃であるが、プロセス条件によってこれは５〜１５℃の範囲であり得る。ＰＥＮＢＢ２０サンプルのＰＷＨＨは１０．４℃であるが、プロセス条件によってこれは５〜１５℃の範囲であり得る。一般的にポリマーフィルムのＰＷＨＨは、融点より低い好適な温度で好適な時間にわたってフィルム熱処理することによって低下させることができる。
【０１４５】
一般的に、方向付けられた放射線の任意の特定の波長帯域に関し、厚さ方向に沿ったフィルムの残部の吸収力が、これらの非選択部分の望ましくない過熱及び望ましくない変更を防ぐため、この放射線においてフィルムの選択部分に対して十分に低くなるように調整され得る。フィルム押出プロセスは、フィルムの選択部分の活性の吸収性材料の、フィルムのこの部分から別の機能的部分への移動が有意な程度で生じないことを確実にするように設計され得る。また、このような移動を阻害する緩衝層（例えば、化学的非親和性により）が使用され得る。層接触などのための滞留時間を含む処理方法もまた使用され得る。
【０１４６】
方向付けられた放射線処理は、シート化の後あるいはガラスプレート又はプラスチック若しくは紙のカードストックなどの別の基材に取り付けた後に、別個であるが依然としてロール形態の、フィルム製造の後又は更にその間に直接達成され得る。正確性のレベルは、プロセスの変動に対して調整されるべきである。例えば、ロールプロセスにおいて、ウェブの細動が十分に対処されるべきである。方向付けられた放射線処理は、おそらくはニップの間で、フィルムが張力下にある間にローラーを移動する際に達成され得る。ローラーを連続的に清浄化し、及び別の方法で擦り傷などの審美的欠陥を防ぐため、フィルムとローラーとの間に保護フィルムが定置され得る。別の実施例において、フィルムは、シート化後に固定した基材上に取り付けられるか又はセミバッチ方式で、一時的な裏材上に取り付けられるか若しくは固定され得る。例えば、フィルムロールの部分が、保護フィルムと連続的に接触してプレート上を摺動し得る。フィルムロールの運搬は停止することができ、プレート上の指定部分が所望により僅かに引っ張られる場合があり、その後方向付けられた放射線処理が、プレートによって支持される指定部分にわたって適用される。最終的なロール部分がその後、連続的な運搬によりプレート処理ゾーン外に移動されてもよく、これによってロールの連続的な部分が処理され、ロール全体が処理されるまで続き得る。
【０１４７】
本明細書において記載される内側パターン化方法はまた、例えば、焼灼、表面非晶質化技術、収束法、エンボス加工、熱成形などの既知の技術と組み合わされてもよい。
【０１４８】
いくつかの要因の組み合わせが、本出願に特に好適な染料を作り得る。押出プロセスを通じた熱安定性が特に望ましい。一般的に、押出プロセスは望ましくは、溶解させ、かつ好適な管理可能な圧力低下において溶解粒の運搬を可能にするために十分に熱い。例えば、ポリエステル系システムは、最高約２８０℃において非常に高い安定性を必要とする場合がある。これらの要件は、例えば、約２５０℃の処理により、ｃｏＰＥＮなどの様々なポリマーのコポリマーを使用して低減され得る。ポリプロピレン及びポリスチレンなどのオレフィン系は典型的にはより要求が少ない。染料の移動傾向、所望の材料層において均一に分散する能力、染料の様々な材料に対する化学的親和性などが選択を狭める場合があるのように、特定の拡散反射光学フィルム構成体における樹脂の選択は、潜在的な吸収性材料の候補の選択を狭める場合がある。
【０１４９】
本出願の教示は、参照により本明細書に組み込まれる、次の同一出願人による出願のいずれか又は全ての教示と組み合わせて用いられ得る：ＰＣＴ国際公開特許ＷＯ  ２０１０／０７５３５７号（Ｍｅｒｒｉｌｌら）「Ｉｎｔｅｒｎａｌｌｙ  Ｐａｔｔｅｒｎｅｄ  Ｍｕｌｔｉｌａｙｅｒ  Ｏｐｔｉｃａｌ  Ｆｉｌｍｓ  Ｕｓｉｎｇ  Ｓｐａｔｉａｌｌｙ  Ｓｅｌｅｃｔｉｖｅ  Ｂｉｒｅｆｒｉｎｇｅｎｃｅ  Ｒｅｄｕｃｔｉｏｎ」、ＰＣＴ国際公開特許ＷＯ  ２０１０／０７５３４０（Ｍｅｒｒｉｌｌら）「Ｍｕｌｔｉｌａｙｅｒ  Ｏｐｔｉｃａｌ  Ｆｉｌｍｓ  Ｈａｖｉｎｇ  Ｓｉｄｅ−ｂｙ−Ｓｉｄｅ  Ｍｉｒｒｏｒ／Ｐｏｌａｒｉｚｅｒ  Ｚｏｎｅｓ」、ＰＣＴ国際公開特許ＷＯ  ２０１０／０７５３７３（Ｍｅｒｒｉｌｌら）「Ｍｕｌｔｉｌａｙｅｒ  Ｏｐｔｉｃａｌ  Ｆｉｌｍｓ  Ｓｕｉｔａｂｌｅ  ｆｏｒ  Ｂｉ−Ｌｅｖｅｌ  Ｉｎｔｅｒｎａｌ  Ｐａｔｔｅｒｎｉｎｇ」、ＰＣＴ国際公開特許ＷＯ  ２０１０／０７５３６３（Ｍｅｒｒｉｌｌら）「Ｉｎｔｅｒｎａｌｌｙ  Ｐａｔｔｅｒｎｅｄ  Ｍｕｌｔｉｌａｙｅｒ  Ｏｐｔｉｃａｌ  Ｆｉｌｍｓ  Ｗｉｔｈ  Ｍｕｌｔｉｐｌｅ  Ｂｉｒｅｆｒｉｎｇｅｎｔ  Ｌａｙｅｒｓ」、及びＰＣＴ国際公開特許ＷＯ  ２０１０／０７５３８３（Ｍｅｒｒｉｌｌら）「Ｍｕｌｔｉｌａｙｅｒ  Ｏｐｔｉｃａｌ  Ｆｉｌｍｓ  Ｈａｖｉｎｇ  Ｓｉｄｅ−ｂｙ−Ｓｉｄｅ  Ｐｏｌａｒｉｚｅｒ／Ｐｏｌａｒｉｚｅｒ  Ｚｏｎｅｓ」、並びに２０１０年６月３０日出願の次の出願：米国特許出願第６１／３６０，１２７号（代理人整理番号６６４７３ＵＳ００２）「Ｒｅｔａｒｄｅｒ  Ｆｉｌｍ  Ｃｏｍｂｉｎａｔｉｏｎｓ  Ｗｉｔｈ  Ｓｐａｔｉａｌｌｙ  Ｓｅｌｅｃｔｉｖｅ  Ｂｉｒｅｆｒｉｎｇｅｎｃｅ  Ｒｅｄｕｃｔｉｏｎ」、米国特許出願第６１／３６０，１２９号（代理人整理番号６６４７４ＵＳ００２）「Ｍａｓｋ  Ｐｒｏｃｅｓｓｉｎｇ  Ｕｓｉｎｇ  Ｆｉｌｍｓ  Ｗｉｔｈ  Ｓｐａｔｉａｌｌｙ  Ｓｅｌｅｃｔｉｖｅ  Ｂｉｒｅｆｒｉｎｇｅｎｃｅ  Ｒｅｄｕｃｔｉｏｎ」、米国特許出願第６１／３６０，０２２号（代理人整理番号６６２６７ＵＳ００２）「Ｍｕｌｔｉ−Ｌａｙｅｒ  Ａｒｔｉｃｌｅｓ  Ｃａｐａｂｌｅ  ｏｆ  Ｆｏｒｍｉｎｇ  Ｃｏｌｏｒ  Ｉｍａｇｅｓ  ａｎｄ  Ｍｅｔｈｏｄｓ  ｏｆ  Ｆｏｒｍｉｎｇ  Ｃｏｌｏｒ  Ｉｍａｇｅｓ」、及び米国特許出願第６１／３６０，０３２号（代理人整理番号６６４９８ＵＳ００２）「Ｍｕｌｔｉ−Ｌａｙｅｒ  Ａｒｔｉｃｌｅｓ  Ｃａｐａｂｌｅ  ｏｆ  Ｆｏｒｍｉｎｇ  Ｃｏｌｏｒ  Ｉｍａｇｅｓ  ａｎｄ  Ｍｅｔｈｏｄｓ  ｏｆ  Ｆｏｒｍｉｎｇ  Ｃｏｌｏｒ  Ｉｍａｇｅｓ」。
【０１５０】
多くの場合、材料層又は相は、材料の分子構成の結果として複屈折性を呈する。しかしながら、ある場合には、媒質（有効媒質と呼ばれる場合もある）は、光の波長と比較して小さいが、分子距離と比較して大きい寸法を有する微視的構造の結果として複屈折性を呈する。そうした媒質の代表的な例は、異なる光透過性材料の極薄層の積層体である。例えば米国特許第６，５９０，７０７号（Ｗｅｂｅｒ）を参照のこと。複屈折性材料の有効媒質は、例えば交互のポリマー材料の極薄層の積層体であってもよく、又は該積層体を含んでもよく、例えば、その場合、各層の光学厚さは、波長厚の１／４未満、好ましくは１／８未満（例えば、１５０、若しくは１００、又は５０ｎｍの厚さ未満）である。このような媒質は、広くは、開示の実施形態で使用され得る。
【実施例】
【０１５１】
（実施例１）
内部コア（光パケット）と、２つの外側の拡散反射スキン層とを含む多層光学フィルムを共押出しした。内部コアは、高及び低屈折率のポリエステルの１５１の交互層を含んだ。光学コアの２つの外層は、２つの保護境界層（ＰＢＬ）を形成するためにより厚かった。ＰＢＬはより低い屈折率の材料を含んだ。より高い屈折率の材料はポリエチレンナフタレート（ＰＥＮ）のコポリマーであり、米国特許第６，３５２，７６１号（Ｈｅｂｒｉｎｋら）の実施例１に記載のようにカルボキシレートとして９０モル％のナフタレンジカルボキシレート及び１０モル％のテレフタレートを含み、このコポリマーは、ＰＥＮのサブユニット及びポリエチレンテレフタレート（ＰＥＴ）のサブユニットの両方を含有し、本明細書では９０／１０ｃｏＰＥＮと称される。低屈折率材料は、米国特許第６，３５２，７６１号（Ｈｅｂｒｉｎｋら）の実施例１０に記載のＰＥＮの別のコポリマー（即ち、別のｃｏＰＥＮ）であり、この低屈折率材料は、本明細書では５５／４５ＨＤ  ｃｏＰＥＮと称される。多層光学フィルムのスキン層は、９０／１０ｃｏＰＥＮ、シンジオタクチックポリスチレン（Ｄｏｗ  Ｃｈｅｍｉｃａｌ  Ｃｏｍｐａｎｙ，Ｍｉｄｌａｎｄ，ＭＩから商品名「ＱＵＥＳＴＲＡ  ＮＡ  ４０５」で入手）、固有粘度が約０．８のポリエチレンテレフタレート（ＩＣＩ  Ａｍｅｒｉｃａｓ，Ｉｎｃから商品名「ＭＥＬＩＮＡＲ」で入手）、及びスチレンコポリマー（Ｎｏｖａ  Ｃｈｅｍｉｃａｌ  Ｃｏｍｐａｎｙ，Ｍｏｏｎ  Ｔｏｗｎｓｈｉｐ，ＰＡから商品名「ＤＹＬＡＲＫ  ３３２−８０」で入手）の、重量比９：５：２：１の混合物を含んだ。この混合物は、約０．１３重量％の赤外線（ＩＲ）吸収染料（Ｅｐｏｌｉｎ，Ｎｅｗａｒｋ，ＮＪから商品名「ＥＰＯＬＩＴＥ  ４１２１」で入手）を更に含んだ。各スキン及び光パケットは、キャストウェブ構造内でほぼ同じ重量であり、厚さ約１ｍｍであった。
【０１５２】
キャストウェブは、約１２５℃及び初速度５０％／秒で、延伸倍率が約２×２になるまで、同時かつ二軸的に延伸された。フィルムは、最終的な延伸倍率が約５．５×１．８になるまで、初速度約２５％／秒で一軸的に更に延伸された。得られたフィルムは、厚さ約１００マイクロメートルの半透明の偏光子であり、高い度合いの拡散反射率を有した。
【０１５３】
大型積分球を備えた分光光度計（Ｐｅｒｋｉｎ−Ｅｌｍｅｒ，Ｎｏｒｗａｌｋ，ＣＴから商品名「ＬＡＭＢＤＡ  ９５０」で入手）を使用して、半透明の偏光子フィルムを通る透過スペクトルを、引き出し方向に沿った偏光を使用して遮蔽状態で（図１０の曲線１００１を参照）及び垂直面内通過状態（図１０の曲線１００２を参照）で測定した。これらスペクトルは、フィルムの透過率が、可視光帯域（４００ｎｍ〜７００ｎｍ）から近赤外（２０００ｎｍまで）まで遮蔽状態よりも通過状態で高いことを示している。これらスペクトルは、約１３００ｎｍ〜１９００ｎｍの帯域で赤外線を反射する光学コアの作用も示している。およそ１６７０ｎｍにおける透過率の急落は、材料の吸収ピーク特性であり、類似の構造であるが多層光パケットコアを有さないフィルムに存在する。最後に、約８１２ｎｍにおけるＩＲ染料（「ＥＰＯＬＩＴＥ  ４１２１」）の吸収ピークがはっきりと分かる。
【０１５４】
次いで、半透明の偏光子フィルムを構造体の中心にして上部及び底部をポリカーボネートのカバー層で積層し、各カバー層は厚さ約１００マイクロメートルであった。各ポリカーボネートカバー層は、厚さ約５０マイクロメートルの透明なポリカーボネート製の２枚のセキュリティフィルム（３Ｍ  Ｃｏｍｐａｎｙ，Ｓｔ．Ｐａｕｌ，ＭＮから商品名「３Ｍ（商標）ＰＣセキュリティフィルム」で入手可能）を含んだ。これら２枚のフィルムはそれぞれ同じシートから切り取られ、ポリカーボネートカバー層のあらゆる残留複屈折及び光学的遅れを排除するように垂直に交差された。上部透明シート、拡散反射性偏光フィルム、及び底部透明シートをこの順番で積み重ね、約４．１×１０７Ｐａ（約６０００ｐｓｉ）の圧力を用いて１６５℃で約３０分間加圧して積層した。得られたフィルム積層体を通る透過スペクトルを、引き出し方向に沿った偏光を使用して遮蔽状態で（図１０の曲線１００３を参照）及び垂直面内通過状態（図１０の曲線１００４を参照）で測定した。いずれの場合にも、スペクトルは、積層前の拡散反射性偏光フィルムと類似であった。
【０１５５】
次に、８０８ｎｍレーザーダイオードによって供給される放射エネルギーを用いて積層構造体を処理した。フィルム積層体を、平均出力８４８ｍＷ及びライン間隔約３０マイクロメートルで１ｃｍ×１ｃｍ領域にわたって１７５ｍｍ／秒で線形走査した。レーザーの偏光状態が拡散偏光フィルムの通過状態とほぼ一致するように偏光光学を使用した。拡散偏光フィルムの処理領域は有意に透明になり、若干の拡散特性を有していた。外側のポリカーボネートカバー層の処理領域は感触が滑らかなままであった。フィルム積層体の処理領域を通る透過スペクトルを、引き出し方向に沿った偏光を使用して元の遮蔽状態で（図１１の曲線１１０３を参照）及び垂直面内通過状態（図１１の曲線１１０４を参照）で測定した。比較目的で、曲線１１０１（図１０の曲線１００３と同一）及び曲線１１０２（図１０の曲線１００４と同一）も提供されている。結果は、処理領域が可視光帯域のより低い拡散反射特性で弱い偏光子に変換されたことを裏付けている。赤外では、光パケットは、約１３００ｎｍ〜１９００ｎｍの範囲内の帯域のかなりの部分でその光反射率を実質的に維持した。このようにして、積層体の内部の拡散反射性偏光フィルムは処理され、外側に積層されたポリカーボネートカバー層及び内部コア多層光学層パケットは無傷のままであった。
【０１５６】
２回目の処理では、積層構造体の異なる領域を、８０８ｎｍレーザーダイオードを使用して、平均出力８４８ｍＷ及びライン間隔約３０マイクロメートルで２ｍｍ×２ｍｍ領域にわたって２９０ｍｍ／秒で線形走査して処理した。レーザーの偏光状態が拡散偏光の通過状態とほぼ一致するように偏光光学を使用した。フィルムの処理領域は、前回の処理よりも更に透明になった。フィルム積層体の処理領域を通る透過スペクトルを、引き出し方向に沿った偏光を使用して元の遮蔽状態で（図１１の曲線１１０５を参照）及び垂直面内通過状態（図１１の曲線１１０６を参照）で測定した。結果は、処理領域が更に弱い偏光子に変換されたことを裏付けている。更に、赤外では、光パケットは約１３００ｎｍ〜１９００ｎｍの範囲内においてその光反射率を実質的に失っている。１６７０ｎｍにおける材料の吸収ピークは依然として存在した。このようにして、拡散反射内部層及び光学コア層パケットの両方の反射率は実質的に低減した。
【０１５７】
拡散反射混合層に対する光パケット層の独立した処理を可能にするために光学コア材料の流れに付加的な赤外線吸収染料（例えば、Ｃｏｌｏｒｃｈｅｍ，Ａｔｌａｎｔａ，ＧＡから商品名「ＡＭＡＰＬＡＳＴ  ＩＲ−１０５０」で入手可能なものなど）を導入し得ることを除いて、前述の実施例１を繰り返すことができる。これは、１０６４ｎｍのレーザーを使用した光パケットの処理を可能にし得る。
【０１５８】
初期のフィルムに拡散反射外層を有する三層構造を形成するために、９０／１０ｃｏＰＥＮなどの単一材料をコアの中に押出し得ることを除いて、前述の実施例１を繰り返すことができる。かかるフィルムもその後、積層体に含ませることができる。
【０１５９】
特記しない限り、本明細書及び「特許請求の範囲」で使用されている量、性質の測定などを表現する全ての数は、用語「約」により改質されていると理解されるべきである。したがって、反することが示されない限り、本明細書及び添付特許請求の範囲に記載の数値的パラメーターは、本発明の教示を利用して当業者に得ることが求められる所望の性質に応じて変化する近似値である。均等論を特許請求の範囲の範疇に適用することを制限しようとする試みとしてではなく、各数値パラメーターは少なくとも、記録された有効数字の桁数を考慮して、又通常の四捨五入を適用することによって解釈されるべきである。本発明の広範な範囲を示す数値範囲及びパラメーターは近似であるにも拘わらず、いかなる数値も本明細書で述べられる具体的な例で示される程度に、これらは妥当に可能な限り精確に報告される。しかしながら、いかなる数値も試験及び測定の限界に関連する誤差を含み得る。
【０１６０】
本発明の様々な改質及び変更は、本発明の範囲及び趣旨から逸脱せずに当該技術分野の当業者に明らかであり、本発明は、ここに記載された例示的な実施形態に限定されないことが理解されるべきである。例えば、１つの開示実施形態の特徴は、別に記載のない限り、他の開示実施形態全てにも適用され得ることを、読者は推定すべきである。また、本明細書において参照された全ての米国特許、公開特許出願、並びに他の特許及び非特許文書は、それらが上述の開示に矛盾しない範囲において、参照によって全てが組み込まれることが理解されるべきである。
本発明はまた、以下の項目１〜３０の内容を包含する。
（１）
光学フィルムであって、
異なる第１の相及び第２の相にそれぞれ分離された第１及び第２のポリマー材料を含む混合層であって、第１のゾーンから第２のゾーンまで延在し、かつ該第１及び第２のゾーンにおいて実質的に同じ組成及び厚さを有する混合層を含み、
前記第１の相及び第２の相の少なくとも一方が連続相であり、該連続相と関連する前記第１のポリマー材料及び／又は第２のポリマー材料が、前記第１のゾーンにおいて複屈折性であり、
前記第１のゾーンにおいて、前記層が第１の拡散反射特性を有し、
前記第２のゾーンにおいて、前記層が、前記第１の拡散反射特性と異なる第２の拡散反射特性を有し、
前記第１の拡散反射特性と前記第２の拡散反射特性との間の違いが、前記第１のゾーンと前記第２のゾーンとの間の、前記第１のポリマー材料及び前記第２のポリマー材料の少なくとも一方の複屈折性の違いに実質的に起因する、光学フィルム。
（２）
前記混合層が、前記第１及び第２のゾーンと実質的に同じブレンド形態を有する、項目１に記載のフィルム。
（３）
前記第１の相が分散相であり、前記第２の相が連続相である、項目１に記載のフィルム。
（４）
前記第１の相及び第２の相が共連続相である、項目１に記載のフィルム。
（５）
前記第２の相が連続相であり、前記第２のポリマー材料が、前記第１のゾーンにおいて複屈折性であり、前記第２のゾーンにおいてより低い複屈折性又は等方性である、項目１に記載のフィルム。
（６）
前記第１のポリマー材料が、前記第１及び第２のゾーンにおいて等方性である、項目５に記載のフィルム。
（７）
前記第１のポリマー材料が、少なくとも前記第１のゾーンにおいて複屈折性である、項目５に記載のフィルム。
（８）
前記第１の拡散反射特性及び前記第２の拡散反射特性の少なくとも一方が、異なる偏光の垂直入射光に関する実質的に異なる反射率によって特徴付けられる、項目１に記載のフィルム。
（９）
前記第１の拡散反射特性及び前記第２の拡散反射特性の少なくとも一方が、異なる偏光の垂直入射光に関する実質的に同じ反射率によって特徴付けられる、項目１に記載のフィルム。
（１０）
前記第１の拡散反射特性及び前記第２の拡散反射特性の少なくとも一方が、異なる偏光の垂直入射光に関する高い透過率及び低ヘイズによって特徴付けられる、項目１に記載のフィルム。
（１１）
前記第１及び第２のポリマー材料が熱可塑性物質である、項目１に記載のフィルム。
（１２）
前記混合層が、前記第１の相及び前記第２の相のブレンド形態を安定させる第３の材料を更に含む、項目１に記載のフィルム。
（１３）
紫外線、可視、又は赤外線放射エネルギーを選択的に吸収する吸収剤を更に含む、項目１に記載のフィルム。
（１４）
前記吸収剤を含有している内部促進層を更に含む、項目１３に記載のフィルム。
（１５）
前記連続相に関連する前記第１のポリマー材料及び／又は前記第２のポリマー材料が、前記第１のゾーンにおいて少なくとも０．０３、少なくとも０．０５、又は少なくとも０．１０の複屈折率を有する、項目１に記載のフィルム。
（１６）
内部パターン化光学フィルムの製造方法であって、
異なる第１の相及び第２の相にそれぞれ分離された第１及び第２のポリマー材料を含む混合層を含むフィルムを提供する工程であって、前記層が前記フィルムの第１及び第２のゾーンの両方において第１の拡散反射特性を有し、前記第１の相及び前記第２の相の少なくとも一方が連続相であり、前記連続相と関連する前記第１のポリマー材料及び／又は前記第２のポリマー材料が前記第１のゾーンにおいて複屈折性である、工程と、
前記第２のゾーンが前記第１の拡散反射特性と異なる第２の拡散反射特性を呈するのに十分な量で前記第２のゾーンの前記フィルムを選択的に加熱する工程であって、前記選択的加熱は、前記混合層の外表面の実質的な改質なしに適用される、工程と、
を含む製造方法。
（１７）
前記選択的加熱が、前記第２のゾーンにおける前記混合層の厚さの実質的減少なしに実施される、項目１６に記載の方法。
（１８）
前記選択的加熱が、前記第２のゾーンにおける前記混合層のブレンド形態の実質的変化なしに実施される、項目１６に記載の方法。
（１９）
前記第２の拡散反射特性が、所与の入射方向及び偏光の光を前記第１の拡散反射特性より少なく散乱するように、前記選択的加熱が実施される、項目１６に記載の方法。
（２０）
前記第２の拡散反射特性が、所与の入射方向及び偏光の光を前記第１の拡散反射特性より多く散乱するように、前記選択的加熱が実施される、項目１６に記載の方法。
（２１）
前記第１の拡散反射特性と前記第２の拡散反射特性との間の違いが、前記選択的加熱によってもたらされた前記第１及び第２のポリマー材料の少なくとも一方の複屈折性の変化に実質的に起因する、項目１６に記載の方法。
（２２）
前記第１のポリマー材料が前記第１のゾーンにおいて複屈折性であり、前記選択的加熱により前記第１のポリマー材料が、前記第２のゾーンにおいてより低い複屈折性又は等方性となる、項目１６に記載の方法。
（２３）
前記選択的加熱が、前記フィルムの前記第２のゾーンの少なくとも一部に放射エネルギーを向けることを含む、項目１６に記載の方法。
（２４）
前記放射エネルギーがレーザー光線を含む、項目２３に記載の方法。
（２５）
前記放射エネルギーがコリメートされ及び／又は偏光される、項目２３に記載の方法。
（２６）
前記放射エネルギーが、前記第１の拡散反射特性の前記光学フィルムの前記混合層を通る光の最大正透過にほぼ一致する軸に沿って向けられる、項目２３に記載の方法。
（２７）
前記放射エネルギーが、前記第１の拡散反射特性の前記光学フィルムの前記混合層を通る光の最大正透過の第１の方向と、前記第２の拡散反射特性の前記光学フィルムの前記混合層を通る光の最大正透過の第２の方向との中間の軸に沿って向けられる、項目２３に記載の方法。
（２８）
前記連続相に関連する前記第１のポリマー材料及び／又は前記第２のポリマー材料が、前記第１のゾーンにおいて少なくとも０．０３、少なくとも０．０５、又は少なくとも０．１０の複屈折性を有する、項目１６に記載の方法。
（２９）
前記連続相に関連する前記ポリマー材料が熱可塑性材料を含み、前記第１のゾーンにおける該熱可塑性材料の複屈折性が、流れ工程の結果生じる、項目１に記載のフィルム。
（３０）
項目１に記載のフィルムを含む物品であって、ＩＤ資料、セキュリティ物品、ディスプレイ、バックライト、及び光電子装置からなる群から選択される、物品。
【図１】
0006251569.tif 000002
【図２】
0006251569.tif 000003
【図２Ａ】
0006251569.tif 000004
【図２Ｂ】
0006251569.tif 000005
【図２Ｃ】
0006251569.tif 000006
【図２Ｄ】
0006251569.tif 000007
【図３】
0006251569.tif 000008
【図４】
0006251569.tif 000009
【図５Ａ】
0006251569.tif 000010
【図５Ｂ】
0006251569.tif 000011
【図５Ｃ】
0006251569.tif 000012
【図５Ｄ】
0006251569.tif 000013
【図５Ｅ】
0006251569.tif 000014
【図５Ｆ】
0006251569.tif 000015
【図５Ｇ】
0006251569.tif 000016
【図５Ｈ】
0006251569.tif 000017
【図５Ｉ】
0006251569.tif 000018
【図５Ｊ】
0006251569.tif 000019
【図６】
0006251569.tif 000020
【図７】
0006251569.tif 000021
【図８Ａ】
0006251569.tif 000022
【図８Ｂ】
0006251569.tif 000023
【図８Ｃ】
0006251569.tif 000024
【図９Ａ】
0006251569.tif 000025
【図９Ｂ】
0006251569.tif 000026
【図１０】
0006251569.tif 000027
【図１１】
0006251569.tif 000028